(57)【要約】【課題】本発明は、硬化後に高温下および高温高湿下の耐久性（耐熱性、耐湿熱性）を有し、寸法安定性が良好な接着剤用途に使用できる活性エネルギー線重合性組成物の提供を目的とする。【解決手段】α，β−エチレン性不飽和二重結合基含有化合物（Ａ）と、活性エネルギー線重合開始剤（Ｂ）と、水分とを含有し、かつ、下記（１）および（２）を備えた、活性エネルギー線重合性組成物。（１）α，β−エチレン性不飽和二重結合基含有化合物（Ａ）と、活性エネルギー線重合開始剤（Ｂ）と含む活性エネルギー線反応性組成物１００重量部に対し、水を０．０１〜１０重量部含有する。（２）活性エネルギー線重合性組成物中に活性エネルギー線重合開始剤（Ｂ）を０．０５〜２０重量％含有する。【選択図】なし【特許請求の範囲】
【請求項１】
α，β−エチレン性不飽和二重結合基含有化合物（Ａ）と、活性エネルギー線重合開始剤（Ｂ）と、水分とを含有し、かつ、下記（１）および（２）を備えた、活性エネルギー線重合性組成物。
（１）α，β−エチレン性不飽和二重結合基含有化合物（Ａ）と、活性エネルギー線重合開始剤（Ｂ）と含む活性エネルギー線反応性組成物１００重量部に対し、水を０．０１〜１０重量部含有する
（２）活性エネルギー線重合性組成物中に活性エネルギー線重合開始剤（Ｂ）を０．０５〜２０重量％含有する
【請求項２】
さらにカチオン重合性化合物を含有し、前記活性エネルギー線反応性化合物１００重量部中に前記カチオン重合性化合物を０〜１０重量％含む、請求項１記載の活性エネルギー線重合性組成物。
【請求項３】
前記α，β−エチレン性不飽和二重結合基含有化合物（Ａ）が、水素結合性官能基を有するα，β−エチレン性不飽和二重結合基含有化合物（ＡＡ）を含む、請求項１または２記載の活性エネルギー線重合性組成物。
【請求項４】
前記水素結合性官能基を有するα，β−エチレン性不飽和二重結合基含有化合物（ＡＡ）が、水酸基含有α，β−エチレン性不飽和二重結合基含有化合物（Ａ−１）を含む、請求項１〜３いずれか１項に記載の活性エネルギー線重合性組成物。
【請求項５】
前記α，β−エチレン性不飽和二重結合基含有化合物（Ａ）が、１以上の環状構造を有するα，β−エチレン性不飽和二重結合基含有化合物（Ａ−２）（ただし、α，β−エチレン性不飽和二重結合基含有化合物（ＡＡ）を除く）を含む、請求項１〜４いずれか１項に記載の活性エネルギー線重合性組成物。
【請求項６】
前記α，β−エチレン性不飽和二重結合基含有化合物（Ａ）が、重量平均分子量３００〜３０，０００のオリゴマー（Ａ−３）を含むことを特徴とする請求項１〜５いずれか１項に記載の活性エネルギー線重合性組成物。
【請求項７】
基材と、請求項１〜６いずれか１項に記載の活性エネルギー線重合性組成物から形成してなる樹脂層とを備えた、シート。
【請求項８】
前記基材が、ポリアセチルセルロース系フィルム，ポリノルボルネン系フィルム，ポリプロピレン系フィルム，ポリアクリル系フィルム，ポリカーボネート系フィルム，ポリエステル系フィルム，ポリビニルアルコール系フィルムおよびポリイミド系フィルムからなる群より選択される透明フィルムである、請求項７記載のシート。
【請求項９】
請求項８記載のシートと、他の前記透明フィルムとを積層してなる、光学素子用積層体。
【発明の詳細な説明】
【技術分野】
【０００１】
本発明は、活性エネルギー線重合性組成物に関する。
【背景技術】
【０００２】
活性エネルギー線重合組成物は、その速い重合速度、一般に無溶剤であることによる良好な作業性、極めて低いエネルギー必要量の省エネルギー化等種々の特性に加え、近年、環境汚染問題により、環境汚染の低減化を図れるという利点を有しているため、建装材料、包装材料、印刷材料、表示材料、電気電子部品材料、光学デバイス、ディスプレイなどの分野において、その利用分野は拡大傾向にある。
【０００３】
活性エネルギー線重合組成物は、活性エネルギー線重合性樹脂などと、α，β−エチレン性不飽和二重結合基含有単量体等を含み、前記単量体が溶媒の機能をかねていることから被膜形成時に溶剤が揮発しないという利点がある。そして、活性エネルギー線重合性樹脂は、低分子量のポリエステル系樹脂、ポリウレタン系樹脂、ポリエポキシ系樹脂、ポリアクリル系樹脂等の分子末端にα，β−エチレン性不飽和二重結合基を有するオリゴマーやα，β−エチレン性不飽和二重結合基を有する単量体等を結合させて作製されている。
【０００４】
また、近年、ディスプレイを含めた情報通信機器の高機能化と汎用化は目覚しく、同時に情報通信機器に使用されているコーティング剤、接着剤、あるいはシーリング剤等も更なる性能向上および生産性の向上が求められいる。情報通信機器に使用されているフラットパネルディスプレイ（ＦＰＤ）等の表示装置には、通常、外部光源からの反射を防ぐための反射防止フィルムや、表示装置の表面の傷付きを防止のために保護フィルム（プロテクトフィルム）など、用途に応じて様々なフィルムが使用されており、例えば、液晶ディスプレイ（ＬＣＤ）を構成する液晶セル用部材では偏光板や位相差フィルムが積層されている。
【０００５】
また、ＬＣＤは、表示装置として利用するだけではなく、その表面にタッチパネルの機能を設けて、入力装置として利用されることもある。タッチパネルにも、保護フィルム、反射防止フィルムやＩＴＯ蒸着樹脂フィルムなどが使用されている。
【０００６】
また、ＬＣＤには、液晶層を背面から照らして発光させるバックライト方式が普及し、液晶層の下面側にエッジライト型、直下型等のバックライトユニットが装備されている。かかるエッジライト型のバックライトユニットは、基本的には光源としての線状のランプと、ランプに端部が沿うように配置される方形板状の導光板と、導光板の表面側に配設される光拡散シートと、光拡散シートの表面側に配設されるプリズムシートを備えている。最近では、光源に令陰極管（ＣＯＦＬ）から色再現性や省電力に優れた発光ダイオード（ＬＥＤ）が使用されるようになってきたため、高いレベルの耐熱性や寸法安定性が求められている。
【０００７】
これまでに説明したフィルムは、通常、接着剤を介して被着体に貼着して光学素子用積層体として表示装置に使用されており、活性エネルギー線重合性組成物が接着剤として使用されることが多い。
【０００８】
接着剤の例を挙げると、液晶表示関連分野などに用いられる偏光子は、通常ポリビニルアルコール（ＰＶＡ）にヨウ素や染料を吸着させたものを一軸延伸して製造されるが、このポリビニルアルコール系偏光子は、熱や水分により収縮し、偏光性能の低下をきたす。そこで、ＰＶＡ系偏光子の表面に保護フィルムを貼合せたものが偏光板として用いられる。偏光子に保護フィルムを貼着するための接着剤としては、従来からポリビニルアルコール系樹脂の水性接着剤（ＰＶＡ系接着剤）が広く使用されている（特許文献１、２参照）。しかし水性接着剤は塗工後に乾燥工程が必要であるが、ＰＶＡ系偏光子の耐熱性が低いため低温で長時間の乾燥が必要になり生産効率が悪い。そこで水性接着剤に代えて特許文献３にはカチオン重合性紫外線硬化型接着剤が開示されている。
【０００９】
しかし、カチオン重合性紫外線硬化型接着剤は、紫外線照射後に暗反応があるので、長尺の塗工シートを巻取りロール状にした場合、保管時に巻き癖がつきやすいため歩留まりが低下する問題があった。また、カチオン重合性紫外線硬化型接着剤は、硬化時の湿度や接着剤およびフィルム中の水分の影響を受けやすく、硬化状態がバラつきやすいため品質管理が難しい問題があった。そこで、均一な硬化状態を実現するためには、環境湿度は言うに及ばず、接着剤やＰＶＡ系偏光子の含水率を厳しく管理する必要がある。一方、ラジカル重合性紫外線硬化型接着剤には、このような問題が比較的少ないという点で優れるが、一般的に硬化収縮が大きく十分な接着性を確保するのが難しかった。
【００１０】
ところで、ＬＣＤは、その用途が拡大しているが、例えば、カーナビゲーション等の車載型のＬＣＤでは、偏光板に高い耐熱耐久性が要求されている。この場合、高温環境下では接着性が弱いとＰＶＡ系偏光子と保護フィルムの熱収縮率の違いにより、ＰＶＡ系偏光子と保護フィルムとが剥がれる問題が発生したところカチオン重合性紫外線硬化型接着剤を使用した偏光板は、このような過酷な環境下での耐久性が不足していた。
【００１１】
そこで特許文献４には、Ｎ−ヒドロキシエチルアクリルアミドおよびＮ−アクリロイルモルホリンを含有する（メタ）アクリロイル基を有する化合物に係る硬化性成分を含有する活性エネルギー線硬化型接着剤により形成されており、接着剤層のガラス転移温度）Ｔｇ）が６０℃以上である接着剤が開示されている。
【先行技術文献】
【特許文献】
【００１２】
【特許文献１】特開平０９−２５８０２３号公報
【特許文献２】特開２００５−２０８４５６号公報
【特許文献３】特開２００８−２３３８７４号公報
【特許文献４】特開２００８−２８７２０７号公報
【発明の概要】
【発明が解決しようとする課題】
【００１３】
偏光板に要求される耐久性能は年々厳しくなっており、高温下および高温高湿下の耐久性が必要なところ特許文献４の接着剤は、耐久性が不足していた。また、前記接着剤は、接着剤の硬化収縮が大きいため偏光板にシワや凹凸が発生する場合があり、寸法安定性が不足する問題があった。
【００１４】
本発明は、硬化後に高温下および高温高湿下の耐久性（耐熱性、耐湿熱性）を有し、寸法安定性が良好な接着剤用途に使用できる活性エネルギー線重合性組成物の提供を目的とする。
【課題を解決するための手段】
【００１５】
本発明の活性エネルギー線重合性組成物は、α，β−エチレン性不飽和二重結合基含有化合物（Ａ）と、活性エネルギー線重合開始剤（Ｂ）と、水分とを含有し、かつ、下記（１）および（２）を備えた、活性エネルギー線重合性組成物。
（１）α，β−エチレン性不飽和二重結合基含有化合物（Ａ）と、活性エネルギー線重合開始剤（Ｂ）と含む活性エネルギー線反応性化合物１００重量部に対し、水を０．０１〜１０重量部含有する。
（２）活性エネルギー線重合性組成物中に活性エネルギー線重合開始剤（Ｂ）を０．０５〜２０重量％含有する。
【発明の効果】
【００１６】
上記の本発明によれば活性エネルギー線硬化重合性組成物が所定量の水分を含むことでラジカル重合時の連鎖移動が抑制され、成長反応が向上し硬化物の分子量が増加することで硬化物の凝集力、架橋度が増大する。さらに、水分は、基材や活性エネルギー線反応性組成物と水素結合を形成し易い。これらの作用により前記重合性組成物を例えば接着剤として使用した場合、耐熱性、耐湿熱性、および寸法安定性は向上する効果が得られた。
【００１７】
本発明により本発明は、硬化後に高温下および高温高湿下の耐久性（耐熱性、耐湿熱性）を有し、寸法安定性が良好な接着剤用途に使用できる活性エネルギー線重合性組成物を提供できる。
【発明を実施するための形態】
【００１８】
本発明の活性エネルギー線重合性組成物は、α，β−エチレン性不飽和二重結合基含有化合物（Ａ）と、活性エネルギー線重合開始剤（Ｂ）と、水分とを含有し、かつ、下記（１）および（２）を備えた、活性エネルギー線重合性組成物。
（１）α，β−エチレン性不飽和二重結合基含有化合物（Ａ）と、活性エネルギー線重合開始剤（Ｂ）と含む活性エネルギー線反応性組成物１００重量部に対し、水を０．０１〜１０重量部含有する。
（２）活性エネルギー線重合性組成物中に活性エネルギー線重合開始剤（Ｂ）を０．０５〜２０重量％含有する。
活性エネルギー線重合性組成物は、接着剤や塗料として使用することが好ましく、接着剤がより好ましい。接着剤として使用する場合は、基材に塗工し、他の基材と貼り合わせて硬化させたシート（積層体）として使用することが好ましい
【００１９】
なお、本願でのカチオン重合性成分とは実質的にエポキシ等のカチオン重合性基のみを含有する化合物を指し、α，β−エチレン性不飽和二重結合とカチオン重合性基の両方を含有する化合物はα，β−エチレン性不飽和二重結合基含有化合物に属すると定義する。
【００２０】
ここで、「活性エネルギー線」とは、紫外線、可視光線、赤外線、エレクトロンビーム、および放射線を含む、化学反応を生じさせるための活性化に必要なエネルギーを提供できる、広義のエネルギー線を意味する。本発明の活性エネルギー線重合性組成物（以下、「重合性組成物」という）は、上記活性エネルギー線の照射によって、重合反応が進行し、硬化物を形成する。特に限定するものではないが、本発明の一実施形態において、上記活性エネルギー線は、紫外線を含む光エネルギーであることが好ましい。
【００２１】
以下、重合性組成物の構成成分について具体的に説明する。
（Ａ）成分：
α，β−エチレン性不飽和二重結合基含有化合物（Ａ）は、１個以上のα，β−不飽和二重結合基を含有する化合物であれば、特に制限はなく使用できる。α，β−エチレン性不飽和二重結合基含有化合物（Ａ）は、その構造に水素結合性官能基を有するα，β−エチレン性不飽和二重結合基含有化合物（ＡＡ）、１以上の環状構造を有するα，β−エチレン性不飽和二重結合基含化合物（Ａ―２）、重量平均分子量３００〜３０，０００のオリゴマー（Ａ−３）からなる群より選ばれた１種以上の化合物を含有することが好ましい。
【００２２】
水素結合性官能基を有するα，β−エチレン性不飽和二重結合基含有化合物（ＡＡ）（以下化合物（ＡＡ）という）について説明する。重合性組成物は、化合物（ＡＡ）を含有すると水分との相容性がより向上する。また、水素結合性官能基を有することにより水分との間での水素結合が働き、活性エネルギー線硬化重合性組成物の凝集力や架橋度をより向上させることができるため、例えば積層体に使用する場合、耐熱性、耐湿熱性、寸法安定性がより向上する。また、化合物（ＡＡ）を使用すると基材の表面官能基と水素結合を形成し接着性を良くする効果がある。
【００２３】
化合物（ＡＡ）は、水素結合性官能基を有する化合物であれば良い。水素結合性官能基は、例えば水酸基、アルデヒド基、カルボニル基、カルボキシル基、エステル基、アミノ基、エーテル基、スルホ基、リン酸基、アミド基、イミド基等が挙げられる。水素結合性官能基は、水分との間での水素結合作用が強く、重合性組成物硬化物の凝集力や架橋度を向上させることができるため、例えば積層体に使用する場合、耐熱性、耐湿熱性、寸法安定性がより向上する。水素結合性官能基は、水酸基、カルボキシル基、アミノ基、環状エーテル基が好ましく、水酸基がより好ましい。
【００２４】
化合物（ＡＡ）は、上段で述べた通り水酸基含有α，β−エチレン性不飽和二重結合基含有化合物（Ａ−１）（以下、化合物（Ａ−１）という）を含むことが特に好ましい。水酸基は、水分との間で強固な水素結合を形成するため重合性組成物の凝集力や架橋度が特に向上するため、積層体に使用すると耐熱性、耐湿熱性、寸法安定性が特に向上する。
【００２５】
化合物（Ａ−１）は、例えば、（メタ）アクリル酸２−ヒドロキシエチル、（メタ）アクリル酸１−ヒドロキシプロピル、（メタ）アクリル酸２−ヒドロキシプロピル、（メタ）アクリル酸３−ヒドロキシプロピル、（メタ）アクリル酸１−ヒドロキシブチル、（メタ）アクリル酸２−ヒドロキシブチル、（メタ）アクリル酸３−ヒドロキシブチル、（メタ）アクリル酸４−ヒドロキシブチル、（メタ）アクリル酸６−ヒドロキシヘキシル、（メタ）アクリル酸８−ヒドロキシオクチル、シクロヘキサンジメタノールモノ（メタ）アクリル酸エステル、（メタ）アクリル酸１０−ヒドロキシデシル、（メタ）アクリル酸１２−ヒドロキシラウリル、（メタ）アクリル酸エチル−α−（ヒドロキシメチル）、単官能（メタ）アクリル酸グリセロール、あるいは（メタ）アクリル酸グリシジルラウリン酸エステル、（メタ）アクリル酸グリシジルオレイン酸エステル、および（メタ）アクリル酸グリシジルステアリン酸エステル等の脂肪酸エステル系（メタ）アクリル酸エステル；
また、（Ａ−１）に対してε−カプロラクトンラクトンの開環付加反応させることで合成した末端に水酸基を有する（メタ）アクリル酸エステル；
（Ａ−１）に対してエチレンオキサイド、プロピレンオキサイド、ブチレンオキサイドなどのアルキレンオキサイドを繰り返し付加したアルキレンオキサイド付加（メタ）アクリル酸エステル等の水酸基含有の脂肪族（メタ）アクリル酸エステル；
【００２６】
ヒドロキシエチルビニルエーテル、ヒドロキシプロピルビニルエーテル、ヒドロキシブチルビニルエーテル、ヒドロキシヘキシルビニルエーテル、ヒドロキシオクチルビニルエーテル、ヒドロキシデシルビニルエーテル、ヒドロキシドデシルビニルエーテル、ヒドロキシオクタデシルビニルエーテル、グリセリルビニルエーテル、あるいはエチレンオキサイドやプロピレンオキサイド等のアルキレンオキサイドの繰り返し付加した末端に水酸基を有するアルキレンオキサイド付加系ビニルエーテル等の水酸基含有の脂肪族ビニルエーテル；
【００２７】
（メタ）アリルアルコール、イソプロペニルアルコール、ジメチル（メタ）アリルアルコール、ヒドロキシエチル（メタ）アリルエーテル、ヒドロキシプロピル（メタ）アリルエーテル、ヒドロキシブチル（メタ）アリルエーテル、ヒドロキシヘキシル（メタ）アリルエーテル、ヒドロキシオクチル（メタ）アリルエーテル、ヒドロキシデシル（メタ）アリルエーテル、ヒドロキシドデシル（メタ）アリルエーテル、ヒドロキシオクタデシル（メタ）アリルエーテル、グリセリル（メタ）アリルエーテル、あるいはエチレンオキサイドやプロピレンオキサイド等のアルキレンオキサイドの繰り返し付加した末端に水酸基を有するアルキレンオキサイド付加系（メタ）アリルエーテル等の水酸基含有の脂肪族（メタ）アリルアルコール、ならびにその（メタ）アリルエーテル；
【００２８】
プロペンジオール、ブテンジオール、ヘプテンジオール、オクテンジオール、ジ（メタ）アクリル酸グルセロール等の複数の水酸基を有するα，β−エチレン性不飽和二重結合基含有化合物；
Ｎ−ヒドロキシエチル（メタ）アクリルアミド〔Ｎ−ヒドロキシエチルアクリルアミドとＮ−ヒドロキシエチルメタクリルアミドとを併せて「Ｎ−ヒドロキシエチル（メタ）アクリルアミド」という〕、Ｎ−ヒドロキシプロピル（メタ）アクリルアミド、Ｎ−ヒドロキシブチル（メタ）アクリルアミド、Ｎ−ヒドロキシヘキシル（メタ）アクリルアミド、Ｎ−ヒドロキシオクチル（メタ）アクリルアミド等の水酸基含有の（メタ）アクリルアミド；
【００２９】
（メタ）アクリル酸１，２−シクロヘキサンジメタノール、（メタ）アクリル酸１，３−シクロヘキサンジメタノール、（メタ）アクリル酸１，４−シクロヘキサンジメタノール、（メタ）アクリル酸２−ヒドロキシ−３−フェノキシメチル、（メタ）アクリル酸２−ヒドロキシ−３−フェノキシエチル、（メタ）アクリル酸２−ヒドロキシ−３−フェノキシプロピル、（メタ）アクリル酸２−ヒドロキシ−３−フェノキシブチル、（メタ）アクリル酸２−ヒドロキシ−３−フェノキシデシル、（メタ）アクリル酸２−ヒドロキシ−３−フェノキシオクタデシル、（メタ）アクリル酸モノヒドロキシエチルフタレート、（メタ）アクリル酸２−（４−ベンゾイル−３−ヒドロキシフェノキシ）エチル等の水酸基とヘテロ環以外の環状構造を有する（メタ）アクリル酸エステル；
【００３０】
２−ヒドロキシ−４−｛２−（メタ）アクリロイルオキシ｝エトキシベンゾフェノン〔２−ヒドロキシ−４−｛２−アクリロイルオキシ｝エトキシベンゾフェノンと２−ヒドロキシ−４−｛２−メタクリロイルオキシ｝エトキシベンゾフェノンとを併せて「２−ヒドロキシ−４−｛２−（メタ）アクリロイルオキシ｝エトキシベンゾフェノン」という〕、２−ヒドロキシ−４−｛２−（メタ）アクリロイルオキシ｝ブトキシベンゾフェノン、２,２'−ジヒドロキシ−４−｛２−（メタ）アクリロイルオキシ｝エトキシベンゾフェノン、２−ヒドロキシ−４−｛２−（メタ）アクリロイルオキシ｝エトキシ−４'−（２−ヒドロキシエトキシ）ベンゾフェノン等の水酸基含有ベンゾフェノン系（メタ）アクリル酸エステル；
【００３１】
２−（２'−ヒドロキシ−５'−（メタ）アクリロイルオキシエチルフェニル）−２Ｈ−ベンゾトリアゾール、２−（２'−ヒドロキシ−５'−（メタ）アクリロイルオキシエチルフェニル）−５−クロロ−２Ｈ−ベンゾトリアゾール、２−（２'−ヒドロキシ−５'−（メタ）アクリロイルオキシプロピルフェニル）−２Ｈ−ベンゾトリアゾール；２−（２'−ヒドロキシ−５'−（メタ）アクリロイルオキシプロピルフェニル）−５−クロロ−２Ｈ−ベンゾトリアゾール、２−（２'−ヒドロキシ−３'−ｔｅｒｔ−ブチル−５'−（メタ）アクリロイルオキシエチルフェニル）−２Ｈ−ベンゾトリアゾール、および２−（２'−ヒドロキシ−３'−ｔｅｒｔ−ブチル−５'−（メタ）アクリロイルオキシエチルフェニル）−５−クロロ−２Ｈ−ベンゾトリアゾール等の水酸基含有ベンゾトリアゾール系（メタ）アクリル酸エステル；
【００３２】
２,４−ジフェニル−６−[２−ヒドロキシ−４−｛２−（メタ）アクリロイルオキシエトキシ｝]−Ｓ−トリアジン、２,４−ビス（２−メチルフェニル）−６−[２−ヒドロキシ−４−｛２−（メタ）アクリロイルオキシエトキシ｝]−Ｓ−トリアジン、２,４−ビス（２−メトキシフェニル）−６−[２−ヒドロキシ−４−｛２−（メタ）アクリロイルオキシエトキシ｝]−Ｓ−トリアジン、２,４−ビス（２−エチルフェニル）−６−[２−ヒドロキシ−４−｛２−（メタ）アクリロイルオキシエトキシ｝]−Ｓ−トリアジン、２,４−ビス（２−エトキシフェニル）−６−[２−ヒドロキシ−４−｛２−（メタ）アクリロイルオキシエトキシ｝]−Ｓ−トリアジン、２,４−ビス（２,４−ジメチルフェニル）−６−[２−ヒドロキシ−４−｛２−（メタ）アクリロイルオキシエトキシ｝]−Ｓ−トリアジン、２,４−ビス（２,４−ジエトキシルフェニル）−６−[２−ヒドロキシ−４−｛２−（メタ）アクリロイルオキシエトキシ｝]−Ｓ−トリアジン、および２,４−ビス（２,４−ジエチルフェニル）−６−[２−ヒドロキシ−４−｛２−（メタ）アクリロイルオキシエトキシ｝）]−Ｓ−トリアジン等の水酸基含有トリアジン系（メタ）アクリル酸エステル；
【００３３】
ビニルアルコール等の水酸基とエテニル基を有する単量体類等が挙げられる。
（Ａ−１）は、単独または２種類以上を併用できる。
化合物（Ａ−１）は、基材との密着性が優れる面より、（メタ）アクリル酸２−ヒドロキシエチル、（メタ）アクリル酸２−ヒドロキシプロピル、（メタ）アクリル酸４−ヒドロキシブチル、シクロヘキサンジメタノールモノ（メタ）アクリル酸エステル、ε−カプロラクトン１〜２ｍｏｌ付加（メタ）アクリル酸２−ヒドロキシエチル等の炭素数２〜１８であるα，β−エチレン性不飽和二重結合基含有化合物が特に好ましい。
【００３４】
化合物（ＡＡ）の中でカルボキシル基を有する化合物を化合物（ＡＡ−２）という。化合物（ＡＡ−２は、その構造にカルボキシル基を有すればよく限定されない。
化合物（ＡＡ−２）は、例えば、（メタ）アクリル酸〔アクリル酸とメタクリル酸を併せて「（メタ）アクリル酸」という〕、（メタ）アクリル酸２−カルボキシエチル、（メタ）アクリル酸２−カルボキシプロピル、（メタ）アクリル酸３−カルボキシプロピル、（メタ）アクリル酸４−カルボキシブチル、（メタ）アクリル酸ダイマー、マレイン酸、フマル酸、モノメチルマレイン酸、モノメチルフマル酸、アコニチン酸、ソルビン酸、ケイ皮酸、α−クロロソルビン酸、グルタコン酸、シトラコン酸、メサコン酸、イタコン酸、チグリン酸、アンゲリカ酸、セネシオ酸、クロトン酸、イソククロトン酸、ムコブロム酸、ムコクロル酸、ソルビン酸、ムコン酸、アコニット酸、ペニシル酸、ゲラン酸、シトロネル酸、４−アクリルアミドブタン酸、６−アクリルアミドヘキサン酸、２−（メタ）アクリロイルオキシエチルサクシネート；、モノ（メタ）アクリル酸ω−カルボキシポリカプロラクトンエステル等のラクトン環を開環付加反応させて合成した末端にカルボキシル基を有するポリラクトン系（メタ）アクリル酸エステル、エチレンオキサイドやプロピレンオキサイド等のアルキレンオキサイドの繰り返し付加した末端にカルボキシル基を有するアルキレンオキサイド付加系コハク酸、（メタ）アクリル酸のエステル等のカルボキシル基含有の脂肪族α，β−不飽和二重結合基含有カルボン酸、ならびにその酸無水物；
【００３５】
２−（メタ）アクリロイルオキシエチルヘキサヒドロフタレート、２−（メタ）アクリロイルオキシエチルフタレート、２−（メタ）アクリロイルオキシプロピルフタレート、２−（メタ）アクリロイルオキシブチルフタレート、２−（メタ）アクリロイルオキシヘキシルフタレート、２−（メタ）アクリロイルオキシオクチルフタレート、２−（メタ）アクリロイルオキシデシルフタレート、２−ビニル安息香酸、３−ビニル安息香酸、４−ビニル安息香酸、４−イソプロペニルベンゼンカルボン酸、桂皮酸、７−アミノ−３−ビニル−３−セフェム−４−カルボン酸等のカルボキシル基含有の脂環や芳香環を有するα，β−不飽和二重結合基含有カルボン酸、やならびにその酸無水物類等が挙げられる。
【００３６】
化合物（ＡＡ）の中でアミノ基を有する化合物（ＡＡ−３）は、その構造にアミノ基を有するものであれば良い。アミノ基は、非環状のアミノ基、環状のアミノ基が好ましい。非環状のアミノ基を有する化合物は、例えば、（メタ）アクリル酸モノメチルアミノエチル〔アクリル酸物モノメチルアミノエチルとメタクリル酸モノメチルアミノエチルを総称して（メタ）アクリル酸モノメチルアミノエチルという〕。（メタ）アクリル酸モノエチルアミノエチル、（メタ）アクリル酸モノメチルアミノプロピル、（メタ）アクリル酸モノエチルアミノプロピル、（メタ）アクリル酸ジメチルアミノエチル、（メタ）アクリル酸ジエチルアミノエチル、（メタ）アクリル酸ジメチルアミノプロピル、（メタ）アクリル酸ジエチルアミノプロピル等の（メタ）アクリル酸−モノアルキルアミノエステル、ならびにそのジ−アルキルアミノエステル；
【００３７】
モノメチルアミノエチル（メタ）アクリルアミド、モノエチルアミノエチル（メタ）アクリルアミド、モノメチルアミノプロピル（メタ）アクリルアミド、モノエチルアミノプロピル（メタ）アクリルアミド、ジメチルアミノエチル（メタ）アクリルアミド、ジエチルアミノエチル（メタ）アクリルアミド、ジメチルアミノプロピル（メタ）アクリルアミド、ジエチルアミノプロピル（メタ）アクリルアミドなどのモノまたはジ-アルキルアミノアルキル（メタ）アクリルアミド等が挙げられる。
【００３８】
環状のアミノ基を有する化合物には、例えば、２−（２'−ヒドロキシ−５'−（メタ）アクリロイルオキシエチルフェニル）−２Ｈ−ベンゾトリアゾール〔２−（２'−ヒドロキシ−５'−アクリロイルオキシエチルフェニル）−２Ｈ−ベンゾトリアゾールと２−（２'−ヒドロキシ−５'−メタクリロイルオキシエチルフェニル）−２Ｈ−ベンゾトリアゾールとを併せて「２−（２'−ヒドロキシ−５'−（メタ）アクリロイルオキシエチルフェニル）−２Ｈ−ベンゾトリアゾール」という〕、２−（２'−ヒドロキシ−５'−（メタ）アクリロイルオキシエチルフェニル）−５−クロロ−２Ｈ−ベンゾトリアゾール、２−（２'−ヒドロキシ−５'−（メタ）アクリロイルオキシプロピルフェニル）−２Ｈ−ベンゾトリアゾール、２−（２'−ヒドロキシ−５'−（メタ）アクリロイルオキシプロピルフェニル）−５−クロロ−２Ｈ−ベンゾトリアゾール、２−（２'−ヒドロキシ−３'−ｔｅｒｔ−ブチル−５'−（メタ）アクリロイルオキシエチルフェニル）−２Ｈ−ベンゾトリアゾール、２−（２'−ヒドロキシ−３'−ｔｅｒｔ−ブチル−５'−（メタ）アクリロイルオキシエチルフェニル）−５−クロロ−２ Ｈ−ベンゾトリアゾール等の多環構造でアミノ基を有する（メタ）アクリル酸エステル；
【００３９】
２, ４−ジフェニル−６−[ ２−ヒドロキシ−４−｛２−（メタ）アクリロイルオキシエトキシ｝] −Ｓ−トリアジン、２, ４−ビス（２−メチルフェニル）−６−[ ２−ヒドロキシ−４−｛２−（メタ）アクリロイルオキシエトキシ｝ ]−Ｓ−トリアジン、２, ４−ビス（２−メトキシフェニル）−６−[ ２−ヒドロキシ−４−｛２−（メタ）アクリロイルオキシエトキシ｝] −Ｓ−トリアジン、２, ４−ビス（２−エチルフェニル）−６−[ ２−ヒドロキシ−４−｛２−（メタ）アクリロイルオキシエトキシ｝] −Ｓ−トリアジン、２, ４−ビス（２−エトキシフェニル）−６−[ ２−ヒドロキシ−４−｛２−（メタ）アクリロイルオキシエトキシ｝] −Ｓ−トリアジン、２, ４−ビス（２, ４−ジメチルフェニル）−６−[ ２−ヒドロキシ−４−｛２−（メタ）アクリロイルオキシエトキシ｝] −Ｓ−トリアジン、２, ４−ビス（２, ４−ジエトキシルフェニル）−６−[ ２−ヒドロキシ−４−｛２−（メタ）アクリロイルオキシエトキシ｝] −Ｓ−トリアジン、２, ４−ビス（２, ４−ジエチルフェニル）−６−[ ２−ヒドロキシ−４−｛２−（メタ）アクリロイルオキシエトキシ｝）] −Ｓ−トリアジン等の六員環アミノ基を有する（メタ）アクリル酸エステル；
【００４０】
ペンタメチルピペリジニル（メタ）アクリレート、テトラメチルピペリジニル（メタ）アクリレート、４−（ピリミジン−２−イル）ピペラジン−１−イル（メタ）アクリレート等の脂環アミノ基を有する（メタ）アクリル酸エステル；
【００４１】
１−ビニルピロール、２−ビニルピロール、２−メチル−５−ビニル−１Ｈ−ピロール、１−ビニル−２−イミダゾリン、２−ビニル−２−イミダゾリン、１−ビニル−２−メチル−２−イミダゾリン、４，５−ジヒドロ−２−ビニル−１Ｈ−イミダゾール、１−ビニルイミダゾール、２−ビニル−１Ｈ−イミダゾール、１−ビニル−１Ｈ−ピラゾール、１−ビニル−３，５―ジメチル―１Ｈ−ピラゾール、３−メチル−５−フェニル−１−ビニルピラゾール等の五員環アミノ基を有するビニル基含有化合物；
【００４２】
２−ビニルピペラジン、４−ビニルピペラジン、１−ベンジル−２−ビニルピペラジン、１−ベンジル−３−ビニルピペラジン、１、４−ジメチル−３−ビニルピペラジン、２−ビニルピリジン、３−ビニルピリジン、４−ビニルピリジン、６−メチル−２−エテニルピリジン、２−ビニルピラジン、２−メチル−５−ビニルピラジン、２−メチル−６−ビニルピラジン、２，５−ジメチル−３−ビニルピラジン、２−ビニルピリミジン、２−ビニルピリダジン、２−ビニル−４，６−ジアミノ−１，３，５−トリアジン、６−ビニル−１，３，５−トリアジン−２，４−ジアミン、３−ビニル−１，２，４，５−テトラジン等の六員環アミノ基を有するビニル基含有化合物類；
【００４３】
１−ビニルインドール、１−ビニル−２−メチル−１Ｈ−インドール、１−ビニルイソインドール、１−ビニル−１Ｈ−ベンゾイミダゾール、２−ビニル−１Ｈ−ベンゾイミダゾール、２−ビニル−５，６−ジメチル−１Ｈ−ベンゾイミダゾール、１−ビニルインダゾール、２−ビニルキノリン、４−ビニルキノリン、２−ビニルイソキノリン、２−ビニルイソキサリン、２−ビニルキノキサリン、２−ビニルキナゾリン、２−ビニルシンノリン、１−ビニルカルバゾール等の多環アミノ基を有するビニル基含有化合物；
【００４４】
１−メチル−４，５−ジビニル−１Ｈ−イミダゾール、１，１'−ジビニル−２，２'−ビ（１Ｈ−イミダゾール）、２，３−ジビニルピリジン、２，４−ジビニルピリジン、２，５−ジビニルピリジン、２，６−ジビニルピリジン等の環状アミノ基と二個以上のビニル基を有する化合物；
【００４５】
１−（メタ）アリル−１Ｈ−イミダゾール〔１−アリル−１Ｈ−イミダゾールと１−メタリル−１Ｈ−イミダゾールとを併せて「１−（メタ）アリル−１Ｈ−イミダゾール」という〕、１−（メタ）アリル−２−メチル−１Ｈ−イミダゾール、１−（メタ）アリル−３−メチル−１Ｈ−イミダゾール−３−イウム、１−（メタ）アリル−３−エチル−１Ｈ−イミダゾール−３−イウム、４−（メタ）アリル−３，５−ジメチル−１Ｈ−ピラゾール、５−ブロモ−１−１−（メタ）アリル−１Ｈ−ピラゾール、１−（メタ）アリルピペラジン、５−（１−メチルプロピル）−５−（メタ）アリルピリミジン、５−（メタ）アリル−５−イソプロピルピリミジン、１−（メタ）アリル−５，５−ジエチルピリミジン、２−（メタ）アリルピリジン、４−（メタ）アリルピリジン、３，６−ジヒドロ−３−（メタ）アリルピリジン、Ｎ−（メタ）アリル−ｓ−トリアジン−２，４，６−トリアミン、Ｎ−（メタ）アリル−４，６−ジクロロ−１，３−５−トリアジン−２−アミン等の環状アミノ基を有する（メタ）アリル基含有化合物；
【００４６】
２−（メタ）アリル−１Ｈ−インドール、３−（メタ）アリル−１Ｈ−インドール、１−（メタ）アリル−１Ｈ−ベンゾイミダゾール、２−（メタ）アリルインダゾール、１−（メタ）アリル−３−メチル−１Ｈ−インダゾール、１−（メタ）アリル−４−メチル−１Ｈ−インダゾール、Ｎ−（メタ）アリルキノリン−４−アミン、ジ（メタ）アリルキノリン、３−フェニル−４−（メタ）アリルイソキノリン、１，２−ジ（メタ）アリル−１，２−ジヒドロイソキノリン、９−（メタ）アリル−９Ｈ−カルバゾール等の多環アミノ基を有する（メタ）アリル基含有化合物類等が挙げられる。
【００４７】
化合物（ＡＡ）の中で環状エーテル基を有する化合物（ＡＡ−４）（以下、化合物（ＡＡ−４）という）は、その構造に環状エーテル基を有すれば良い。化合物（ＡＡ−４）は、例えば、（メタ）アクリル酸グリシジル、（メタ）アクリル酸（３，４−エポキシシクロヘキシル）メチル、（メタ）アクリル酸（３−メチル−３−オキセタニル）メチル、（メタ）アクリル酸テトラヒドロフルフリル、（メタ）アクリル酸−２−オキソテトラヒドロピラン−４−イル、（メタ）アクリル酸−４−メチル−２−オキソテトラヒドロピラン−４−イル、（メタ）アクリル酸−４−エチル−２−オキソテトラヒドロピラン−４−イル、（メタ）アクリル酸−４−プロピル−２−オキソテトラヒドロピラン−４−イル、（メタ）アクリル酸−５−オキソテトラヒドロフラン−３−イル、（メタ）アクリル酸−２，２−ジメチル−５−オキソテトラヒドロフラン−３−イル、（メタ）アクリル酸−４，４−ジメチル−５−オキソテトラヒドロフラン−３−イル、（メタ）アクリル酸−２−オキソテトラヒドロフラン−３−イル、（メタ）アクリル酸−４，４−ジメチル−２−オキソテトラヒドロフラン−３−イル、（メタ）アクリル酸−５，５−ジメチル−２−オキソテトラヒドロフラン−３−イル、（メタ）アクリル酸−２−オキソテトラヒドロフラン−３−イル、（メタ）アクリル酸−５−オキソテトラヒドロフラン−２−イルメチル、（メタ）アクリル酸−３，３−ジメチル−５−オキソテトラヒドロフラン−２−イルメチル、（メタ）アクリル酸−４，４−ジメチル−５−オキソテトラヒドロフラン−２−イルメチル、（メタ）アクリル酸(３−エチルオキセタン−３−イル)メチル等の酸素原子を有するヘテロ環含有（メタ）アクリル酸エステル；
【００４８】
グリシジルシンナマート、アリルグリシジルエーテル、１，３−ブタジエンモノオキシラン等のグリシジル基含有ビニルエステルが挙げられる。
【００４９】
１以上の環状構造を有するα，β−エチレン性不飽和二重結合基含化合物（Ａ−２）（以下、化合物（Ａ−２）という）は、化合物（ＡＡ）を含まない。化合物（Ａ−２）は、分子内にヘテロ原子を含有しない環構造を有するα，β−エチレン性不飽和二重結合基含化合物（Ａ−２−１）（以下、化合物（Ａ−２−１）という）と分子内にヘテロ原子を含有する環構造を有するα，β−エチレン性不飽和二重結合基含化合物（Ａ−２−２）（以下、化合物（Ａ−２−２）という）があるところ、高温経時での黄変が少ない点で化合物（Ａ−２−１）が好ましい。化合物（Ａ−２）を含有することで、耐熱性、または耐湿熱性等の耐久性がより向上する。
【００５０】
化合物（Ａ−２−１）は、その構造中にヘテロ環以外の環構造を有する化合物であればよい。  例えば、（メタ）アクリル酸シクロヘキシル、（メタ）アクリル酸１−メチル−１−シクロペンチル、（メタ）アクリル酸１−エチル−１−シクロペンチル、（メタ）アクリル酸１−イソプロピル−１−シクロペンチル、（メタ）アクリル酸１−メチル−１−シクロヘキシル、（メタ）アクリル酸１−エチル−１−シクロヘキシル、（メタ）アクリル酸１−イソプロピル−１−シクロヘキシル、（メタ）アクリル酸１−エチル−１−シクロオクチル、（メタ）アクリル酸ベンジル、（メタ）アクリル酸ｉｓｏ−ボルニル、（メタ）アクリル酸フェニル、（メタ）アクリル酸２−フェノキシエチル、（メタ）アクリル酸２−オキソ−１，２−フェニルエチル、（メタ）アクリル酸２−オキソ−１，２−ジフェニルエチル、（メタ）アクリル酸１−ナフチル、（メタ）アクリル酸２−ナフチル、（メタ）アクリル酸１−ナフチルメチル、（メタ）アクリル酸１−アントリル、（メタ）アクリル酸２−アントリル、（メタ）アクリル酸９−アントリル、（メタ）アクリル酸９−アントリルメチル、（メタ）アクリル酸２−メチルアダマンチル−２−イル、（メタ）アクリル酸ジシクロペンタニル、（メタ）アクリル酸ジシクロペンテニル、（メタ）アクリル酸ジシクロペンテニルオキシエチル、（メタ）アクリル酸２−エチルアダマンチル−２−イル、（メタ）アクリル酸２−ｎ−プロピルアダマンチル−２−イル、（メタ）アクリル酸２−イソプロピルアダマンチル−２−イル、（メタ）アクリル酸１−（アダマンタン−１−イル）−１−メチルエチル、（メタ）アクリル酸１−（アダマンタン−１−イル）−１−エチル、（メタ）アクリル酸１−（アダマンタン−１−イル）−１−メチルプロピル、（メタ）アクリル酸１−（アダマンタン−１−イル）−１−エチルプロピル、（メタ）アクリル酸−５−オキソ−４−オキサ−トリシクロ［４．２．１．０3,7］ノナ−２−イル、（メタ）アクリル酸−５−オキソ−４−オキサ−トリシクロ［５．２．１．０3,8］デカ−２−イル、（メタ）アクリル酸ジヒドロ−α−ターピニル、（メタ）アクリル酸−６−オキソ−７−オキサ−ビシクロ［３．２．１］オクタ−２−イル、（メタ）アクリル酸−７−オキソ−８−オキサ−ビシクロ［３．３．１］オクタ−２−イル、２−（メタ）アクリロイルオキシエチルフタレート、２−（メタ）アクリロイルオキシプロピルフタレート、２−（メタ）アクリロイルオキシブチルフタレート、２−（メタ）アクリロイルオキシヘキシルフタレート、２−（メタ）アクリロイルオキシオクチルフタレート、２−（メタ）アクリロイルオキシデシルフタレート、２−（メタ）アクリロイルオキシエチルヘキサヒドロフタレート、（メタ）アクリル（３，４−エポキシシクロヘキシル）メチル、（メタ）アクリル酸−ｏ−２−プロペニルフェニル、（メタ）アクリル酸シクロヘキシルグリシジルエーテル、（メタ）アクリル酸フェニルグリシジルエーテル等の（メタ）アクリル酸環状エステル；
【００５１】
Ｎ−（４−カルバモイルフェニル）（メタ）アクリルアミド、β−（２−フリル）（メタ）アクリルアミド、２，３−ビス（２−フリル）アクリルアミド、Ｎ−（９Ｈ−フルオレン−２−イル）（メタ）アクリルアミド、Ｎ−[（Ｒ）−１−フェニルエチル] （メタ）アクリルアミド、Ｎ−[（Ｓ）−１−フェニルエチル] （メタ）アクリルアミド、（Ｚ）−Ｎ−メチル−３−（フェニル）（メタ）アクリルアミド、（Ｚ）−３−（フェニル）（メタ）アクリルアミド、Ｎ，Ｎ−ジエチル−３−フェニル（メタ）アクリルアミド、（Ｚ）−Ｎ，Ｎ−ジメチル−３−（フェニル）（メタ）アクリルアミド等の環状構造含有の（メタ）アクリルアミド；
【００５２】
（メタ）アクリル酸スルホフェノキシエチル、（メタ）アクリル酸スルホシクロヘキシル、（メタ）アクリル酸スルホベンジル、等のスルホニル基含有の（メタ）アクリル酸環状エステル；
【００５３】
（メタ）アクリロイルオキシエチルジメチルベンジルアンモニウム−ｐ−トルエンスルホネート、（メタ）アクリロイルオキシエチルトリメチルアンモニウム−ｐ−トルエンスルホネート、（メタ）アクリロイルアミノプロピルトリメチルアンモニウム−ｐ−トルエンスルホネート、フェニル−２−（メタ）アクリロイルオキシエチルホスフェート等のスルホニル基含有の（メタ）アクリル酸環状エステル類の金属塩、ならびにそのアンモニウム塩；
【００５４】
ジ（メタ）アクリル酸トリシクロデカンジヒドロキシメチル、ジ（メタ）アクリル酸トリシクロデカンジヒドロキシメチルジカプロラクトネート、ジ（メタ）アクリル酸１，２−アダマンタンジオール、ジ（メタ）アクリル酸１，３−アダマンタンジオール、ジ（メタ）アクリル酸１，４−アダマンタンジオール、ジ（メタ）アクリル酸トリシクロデカニルジメチロール、ジ（メタ）アクリル酸ジシクロペンタニル、ジ（メタ）アクリル酸ジシクロペンテニル、ジ（メタ）アクリル酸ジシクロペンテニルオキシエチル、、ジ（メタ）アクリル酸１，４−ビス（２−ヒドロキシプロピル）ベンゼン、ジ（メタ）アクリル酸１，３−ビス（２−ヒドロキシプロピル）ベンゼン、ジ（メタ）アクリル酸−２，２−ビス(ヒドロキシフェニル)プロパンのテトラエチレンオキサイド付加体、ジ（メタ）アクリル酸２，２−ビス(ヒドロキシフェニル)メタンのテトラエチレンオキサイド付加体、ジ（メタ）アクリル酸−４，４’−スルフォニルジフェノールのテトラエチレンオキサイド付加体、ジ（メタ）アクリル酸−水添加２，２−ビス(ヒドロキシフェニル)プロパンのテトラエチレンオキサイド付加体、ジ（メタ）アクリル酸−水添加２，２−ビス(ヒドロキシフェニル)メタンのテトラエチレンオキサイド付加体、ジ（メタ）アクリル酸−水添加２，２−ビス(ヒドロキシフェニル)プロパン、ジ（２−メチル）プロペン酸−水添加２，２−ビス(ヒドロキシフェニル)メタン、ジ（メタ）アクリル酸−２，２−ビス(ヒドロキシフェニル)プロパンのテトラエチレンオキサイド付加体−ジカプロラクトネート、ジ（メタ）アクリル酸−２，２−ビス(ヒドロキシフェニル)メタンのテトラエチレンオキサイド付加体−ジカプロラクトネート等の２官能（メタ）アクリル酸環状エステル；
【００５５】
５−ビニルビシクロ[２．２．１]ヘプタ−２−エン、２，５−ビス(アリルオキシ)ノルボルナン、５−ビニル−２，３−オキシランノルボルナン、２−(２−プロペニル)ビシクロ[２．２．１]ヘプタン、５−ビニルビシクロ[２．２．１]ヘプタ−2−エン、２−エテニリデンアダマンタン、１−アリルアダマンタン、２−ビニル安息香酸、３−ビニル安息香酸、４−ビニル安息香酸、４−イソプロペニルベンゼンカルボン酸、桂皮酸、７−アミノ−３−ビニル−３−セフェム−４−カルボン酸、シクロヘキシルビニルエーテル、シクロヘキシルマレイミド、ビニルシクロヘキセンモノオキシラン等のアルケニル基含有の環状化合物；
【００５６】
ベンゾイル蟻酸ビニル、ベンゾイル酢酸ビニル、ベンゾイルプロピオン酸ビニル、ベンゾイル酪酸ビニル、ベンゾイルバレリン酸ビニル、ベンゾイルヘキサン酸ビニル、ベンゾイルドデカン酸ビニル、１−ナフトイル酢酸ビニル、１−ナフトイルプロピオン酸ビニル、１−ナフトイル酪酸ビニル、１−ナフトイルバレリン酸ビニル、１−ナフトイルヘキサン酸ビニル、２−ナフトイル酢酸ビニル、２−ナフトイルプロピオン酸ビニル、２−ナフトイル酪酸ビニル、２−ナフトイルバレリン酸ビニル、２−ナフトイルヘキサン酸ビニル、ニコチノイル酢酸ビニル、ニコチノイルプロピオン酸ビニル、ニコチノイル酪酸ビニル、ニコチノイルバレリン酸ビニル、ニコチノイルヘキサン酸ビニル、ニコチノイルデカン酸ビニル、ニコチノイルドデカン酸ビニル、イソニコチノイル酢酸ビニル、イソニコチノイルプロピオン酸ビニル、イソニコチノイル酪酸ビニル、イソニコチノイルバレリン酸ビニル、イソニコチノイルヘキサン酸ビニル、イソニコチノイルデカン酸ビニル、イソニコチノイルドデカン酸ビニル、２−フロイル酢酸ビニル、２−フロイルプロピオン酸ビニル、２−フロイル酪酸ビニル、２−フロイルバレリン酸ビニル、２−フロイルヘキサン酸ビニル、２−フロイルデカン酸ビニル、２−フロイルドデカン酸ビニル、３−フロイル酢酸ビニル、３−フロイルプロピオン酸ビニル、３−フロイル酪酸ビニル、３−フロイルバレリン酸ビニル、３−フロイルヘキサン酸ビニル、３−フロイルデカン酸ビニル、３−フロイルドデカン酸ビニル、アントラニロイル酢酸ビニル、アントラニロイルプロピオン酸ビニル、アントラニロイル酪酸ビニル、アントラニロイルバレリン酸ビニル、アントラニロイルヘキサン酸ビニル、アントラニロイルデカン酸ビニル、アントラニロイルドデカン酸ビニル、４−（２−ｔ−エトキシカルボニルエチルオキシ）スチレン、４−（２−ｔ−ブトキシカルボニルエチルオキシ）スチレン、４−（２−ｔ−ブトキシカルボニルプロピルオキシ）スチレン等のアシル基を有する芳香族系のビニル化合物；
【００５７】
ベンゾイル蟻酸（メタ）アリル、ベンゾイル酢酸（メタ）アリル、ベンゾイルプロピオン酸（メタ）アリル、ベンゾイル酪酸（メタ）アリル、ベンゾイルバレリン酸（メタ）アリル、ベンゾイルヘキサン酸（メタ）アリル、ベンゾイルドデカン酸（メタ）アリル、１−ナフトイル酢酸（メタ）アリル、１−ナフトイルプロピオン酸（メタ）アリル、１−ナフトイル酪酸（メタ）アリル、１−ナフトイルバレリン酸（メタ）アリル、１−ナフトイルヘキサン酸（メタ）アリル、２−ナフトイル酢酸（メタ）アリル、２−ナフトイルプロピオン酸（メタ）アリル、２−ナフトイル酪酸（メタ）アリル、２−ナフトイルバレリン酸（メタ）アリル、２−ナフトイルヘキサン酸（メタ）アリル等のアシル基を有する芳香族系の（メタ）アリル化合物等のカルボニル基含有のエチレン性不飽和環状単量体；
【００５８】
スチレン、α−メチルスチレン、２−メチルスチレン、３−メチルスチレン、４−メチルスチレン、２−メトキシスチレン、３−メトキシスチレン、４−メトキシスチレン、４−ｔ−ブトキシスチレン、４−ｔ−ブトキシ−α−メチルスチレン、４−（２−エチル−２−プロポキシ）スチレン、４−（２−エチル−２−プロポキシ）−α−メチルスチレン、４−（１−エトキシエトキシ）スチレン、４−（１−エトキシエトキシ）−α−メチルスチレン、１−ブチルスチレン、１−クロロ−４−イソプロペニルベンゼンなどの芳香族ビニル系単量体；
【００５９】
４−ビニル安息香酸ヘキシル、４−ビニル安息香酸オクチル、４−ビニル安息香酸ノニル、４−ビニル安息香酸デシル、４−ビニル安息香酸ドデシル、４−ビニル安息香酸テトラデシル、４−ビニル安息香酸ヘキサデシル、４−ビニル安息香酸オクタデシル、４−ビニル安息香酸エイコシル、４−ビニル安息香酸ドコシル、４−イソプロペニル安息香酸ヘキシル、４−イソプロペニル安息香酸オクチル、４−イソプロペニル安息香酸ノニル、４−イソプロペニル安息香酸デシル、４−イソプロペニル安息香酸ドデシル、４−イソプロペニル安息香酸テトラデシル、４−イソプロペニル安息香酸ヘキサデシル、４−イソプロペニル安息香酸オクタデシル、４−イソプロペニル安息香酸エイコシル、４−イソプロペニル安息香酸ドコシルなどの長鎖アルキル基を有するビニル安息香酸エステル系またはイソプロペニル安息香酸エステル系単量体；
【００６０】
テトラ（エチレンオキサイド）ビニルフェニルエーテル、メチルテトラ（エチレンオキサイド）ビニルフェニルエーテル、エチルテトラ（エチレンオキサイド）ビニルフェニルエーテル、プロピルテトラ（エチレンオキサイド）ビニルフェニルエーテル、ｎ−ブチルテトラ（エチレンオキサイド）ビニルフェニルエーテル、ｎ−ペンチルテトラ（エチレンオキサイド）ビニルフェニルエーテル、テトラ（プロピレンオキサイド）ビニルフェニルエーテル、メチルテトラ（プロピレンオキサイド）ビニルフェニルエーテル、エチルテトラ（プロピレンオキサイド）ビニルフェニルエーテル、プロポキシテトラ（プロピレンオキサイド）ビニルフェニルエーテル、ｎ−ブチルテトラ（プロピレンオキサイド）ビニルフェニルエーテル、ｎ−ペンタキシテトラ（プロピレンオキサイド）ビニルフェニルエーテル、ポリ（エチレンオキサイド）ビニルフェニルエーテル、メチルポリ（エチレンオキサイド）ビニルフェニルエーテル、エチルポリ（エチレンオキサイド）ビニルフェニルエーテル、ポリ（プロピレンオキサイド）ビニルフェニルエーテル、メチルポリ（プロペンオキサイド）ビニルフェニルエーテル、エチルポリ（プロピレンオキサイド）エテニルフェニルエーテル、ポリ（エチレンオキサイド）ビニルベンジルエーテル、メチルポリ（エチレンオキサイド）ビニルベンジルエーテル、エチルポリ（エチレンオキサイド）エテニルベンジルエーテル、ポリ（プロピレンオキサイド）ビニルベンジルエーテル、メチルビニルポリ（プロピレンオキサイド）ビニルベンジルエーテル、エチルポリ（プロピレンオキサイド）ビニルベンジルエーテル、ポリ（エチレンオキサイド）ビニルフェニルエチルエーテル、メチルポリ（エチレンオキサイド）ビニルフェニルエチルエーテル、エチルポリ（エチレンオキサイド）ビニルフェニルエチルエーテル、ポリ（オキシプロピレン） ビニルフェニルエチルエーテル、メチルポリ（プロピレンオキサイド）ビニルフェニルエチルエーテル、エチルポリ（プロピレンオキサイド）ビニルフェニルエチルエーテルなどの長鎖ポリアルキレンオキサイド部位を有するビニルフェニルエーテル系単量体；
【００６１】
イソプロペニルフェニルメチルブチルエーテル、イソプロペニルフェニルメチルペンチルエーテル、イソプロペニルフェニルメチルヘキシルエーテル、イソプロペニルフェニルメチルヘプチルエーテル、イソプロペニルフェニルメチル オクチルエーテル、イソプロペニルフェニルメチルノニルエーテル、イソプロペニルフェニルメチルデシルエーテル、イソプロペニルフェニルメチルウンデシルエーテル、イソプロペニルフェニルメチルドデシルエーテル、イソプロペニルフェニルメチルトリデシルエーテル、イソプロペニルフェニルメチルテトラデシルエーテル、イソプロペニルフェニルメチルペンタデシルエーテル、イソプロペニルフェニルメチルヘキサデシルエーテル、イソプロペニルフェニルメチルヘプタデシルエーテル、イソプロペニルフェニルメチルオクタデシルエーテル、イソプロペニルフェニルメチルノナデシルエーテル、イソプロペニルフェニルメチルエイコシルエーテル、イソプロペニルフェニルメチルヘンエイコシルエーテル、イソプロペニルフェニルメチルドコシルエーテルなどの長鎖アルキル基を有するイソプロペニルフェニル系単量体；
【００６２】
ポリ（エチレンオキサイド）イソプロペニルフェニルエーテル、メチルポリ（エチレンオキサイド）イソプロペニルフェニルエーテル、エチルポリ（エチレンオキサイド）イソプロペニルフェニルエーテル、ポリ（プロピレンオキサイド）イソプロペニルフェニルエーテル、メチルポリ（プロピレンオキサイド）イソプロペニルフェニルエーテル、エチルポリ（プロペンオキサイド）イソプロペニルフェニルエーテル、ポリ（エチレンオキサイド）イソプロペニルベンジルエーテル、メチルポリ（エチレンオキサイド）イソプロペニルベンジルエーテル、エチルポリ（エチレンオキサイド）イソプロペニルベンジルエーテル、ポリ（プロピレンオキサイド）イソプロペニルベンジルエーテル、メチルポリ（プロピレンオキサイド）イソプロペニルベンジルエーテルなどのポリアルキレンオキサイド部位を有するイソプロペニル系単量体；
【００６３】
コハク酸ビニルフェニルノニル、ヘキサヒドロフタル酸ビニルフェニルメチルデシル、テレフタル酸ビニルフェニルエチルドデシルなどのジカルボン酸のモノ長鎖アルキルエステル系環状単量体；
【００６４】
コハク酸ビニルフェニルポリ（エチレンオキサイド）、ヘキサヒドロフタル酸ビニルフェニルメチルポリ（エチレンオキサイド）、テレフタル酸ビニルフェニルエチルポリ（エチレンオキサイド）などのジカルボン酸のモノポリアルキレンオキサイドエステル；
４−ビニル安息香酸メチルポリ（エチレンオキサイド）、４−ビニル安息香酸エチルポリ（エチレンオキサイド）、４−イソプロペニル安息香酸メチルポリ（プロピレンオキサイド）、４−イソプロペニル安息香酸エチルポリ（プロピレンオキサイド）などのポリアルキレンオキサイド部位を有するビニル安息香酸エステル系またはイソプロペニル安息香酸エステル系単量体；
【００６５】
スチレンスルホン酸、２−プロペニルオキシベンゼンスルホン酸、２−メチル−２−プロペニルオキシベンゼンスルホン酸等のアルケニル基含有環状スルホン酸；
【００６６】
例えば、スチレンスルホン酸アンモニウム、スチレンスルホン酸モノメチルアンモニウム、スチレンスルホン酸ジメチルアンモニウム、スチレンゼンスルホン酸トリメチルアンモニウム、スチレンスルホン酸テトラメチルアンモニム、スチレンスルホン酸エチルアンモニウム、スチレンスルホン酸ジエチルアンモニウム、スチレンスルホン酸トリエチルアンモニウム、スチレンスルホン酸テトラエチルアンモニウム、スチレンスルホン酸プロピルアンモニウム、スチレンスルホン酸ジプロピルアンモニウム、スチレンスルホン酸トリプロピルアンモニウム、スチレンスルホン酸ブチルアンモニウム、スチレンスルホン酸ペンチルアンモニウムまたはスチレンスルホン酸ヘキシルアンモニウム等のスチレンスルホン酸のアンモニウム塩；
スチレンスルホン酸ナトリウム、スチレンスルホン酸カリウム、スチレンスルホン酸リチウム、スチレンスルホン酸マグネシウム、スチレンスルホン酸亜鉛、スチレンスルホン酸鉄等のスチレンスルホン酸の金属塩；
ビニルオキシベンゼンスルホン酸アンモニウム、ビニルオキシベンゼンスルホン酸ナトリウム、ビニルオキシベンゼンスルホン酸カリウム等のアルケニル基含有ビニルオキシベンゼンスルホン酸の金属塩、ならびにそのアンモニウム塩；
２−メチル−２−プロペニルオキシベンゼンスルホン酸アンモニウム、２−メチル−２−プロペニルオキシベンゼンスルホン酸ナトリウム、２−メチル−２−プロペニルオキシベンゼンスルホン酸カリウム等の２−メチル−２−プロペニルオキシベンゼンスルホン酸の金属塩やアンモニウム塩等が挙げられる。
【００６７】
また、ｏ−ジ（メタ）アリルビスフェノールＡ、芳香環構造が水素添加された水添ビスフェノールＡ等もα，β−不飽和二重結合基を有すれば、化合物（Ａ−２−１）に含まれる。
化合物（Ａ−２−１）は、単独または２種類以上を併用できる。
【００６８】
化合物（Ａ−２−１）は、耐熱性や耐水性等の耐久性が良好であるため、アクリル酸シクロヘキシル、アクリル酸フェニル、アクリル酸ベンジル、アクリル酸２−フェノキシエチル、アクリル酸ｉｓｏ−ボルニル、アクリル酸ジシクロペンタニル、ジアクリル酸ジシクロペンタニル、アクリル酸ジシクロペンテニル、ジアクリル酸ジシクロペンテニル、アクリル酸２−エチルアダマンチル−２−イル等が特に好ましい。
【００６９】
化合物（Ａ−２−２）は、その構造中にヘテロ環構造を有すればよい。化合物（Ａ−２−２）は、例えば、ペンタメチルピペリジニル（メタ）アクリレート、テトラメチルピペリジニル（メタ）アクリレート、４−（ピリミジン−２−イル）ピペラジン−１−イル（メタ）アクリレート等の窒素原子含有のヘテロ環状（メタ）アクリル酸エステル；
【００７０】
１−ビニルピロール、１−ビニル−２−イミダゾリン、１−ビニル−２−メチル−２−イミダゾリン、１−ビニルイミダゾール、２−ビニルピロール、２−メチル−５−ビニル−１Ｈ−ピロール、２−ビニル−２−イミダゾリン、４，５−ジヒドロ−２−ビニル−１Ｈ−イミダゾール、２−ビニル−１Ｈ−イミダゾール、１−ビニル−１Ｈ−ピラゾール、１−ビニル−３，５―ジメチル―１Ｈ−ピラゾール、３−メチル−５−フェニル−１−ビニルピラゾール、１−ビニルインドール、１−ビニル−２−メチル−１Ｈ−インドール、１−ビニルイソインドール、１−ビニル−１Ｈ−ベンゾイミダゾール、１−ビニルインダゾール、１−ビニルキノリン、１−ビニルイソキサリン、１−ビニルキナゾリン、１−ビニルシンノリン、１−ビニルカルバゾール、１，１'−ジビニル−２，２'−ビ（１Ｈ−イミダゾール）、Ｎ−ビニル−２−ピロリドン、Ｎ−ビニル−ε−カプロラクタム、１−ビニルピリジン−２（１Ｈ）−オン、１−ビニル−２（１Ｈ）−ピリジンチオン等の窒素原子含有のヘテロ環を有するビニル基含有化合物；
【００７１】
１−（メタ）アリル−１Ｈ−イミダゾール、１−（メタ）アリル−２−メチル−１Ｈ−イミダゾール、１−（メタ）アリル−３−メチル−１Ｈ−イミダゾール−３−イウム、１−（メタ）アリル−３−エチル−１Ｈ−イミダゾール−３−イウム、５−ブロモ−１−（メタ）アリル−１Ｈ−ピラゾール、１−（メタ）アリルピペラジン、１−（メタ）アリル−５，５−ジエチルピリミジン、Ｎ−（メタ）アリル−ｓ−トリアジン−２，４，６−トリアミン、Ｎ−（メタ）アリル−４，６−ジクロロ−１，３−５−トリアジン−２−アミン、２−ビニルピペラジン、４−ビニルピペラジン、１−ベンジル−２−ビニルピペラジン、１−ベンジル−３−ビニルピペラジン、１、４−ジメチル−３−ビニルピペラジン、２−ビニルピリジン、３−ビニルピリジン、４−ビニルピリジン、６−メチル−２−エテニルピリジン、２−ビニルピラジン、２−メチル−５−ビニルピラジン、２−メチル−６−ビニルピラジン、２，５−ジメチル−３−ビニルピラジン、２−ビニルピリミジン、２−ビニルピリダジン、２−ビニル−４，６−ジアミノ−１，３，５−トリアジン、６−ビニル−１，３，５―ジメチル―２，４−ジアミン、３−ビニル−１，２，４，５−テトラジン等の窒素原子含有の六員環を有するビニル基含有化合物；
【００７２】
２−ビニル−１Ｈ−ベンゾイミダゾール、２−ビニル−５，６−ジメチル−１Ｈ−ベンゾイミダゾール、２−ビニルインダゾール、２−ビニルキノリン、４−ビニルキノリン、２−ビニルイソキノリン、２−ビニルイソキサリン、２−ビニルキノキサリン、２−ビニルキナゾリン、２−ビニルシンノリン、１−（メタ）アリル−１Ｈ−ベンゾイミダゾール、１−（メタ）アリル−３−メチル−１Ｈ−インダゾール、１−（メタ）アリル−４−メチル−１Ｈ−インダゾール、Ｎ−（メタ）アリルキノリン−４−アミン、ジ（メタ）アリルキノリン、１，２−ジ（メタ）アリル−１，２−ジヒドロイソキノリン等の窒素原子含有のヘテロ多環系ビニル基含有化合物；
【００７３】
１−メチル−４，５−ジビニル−１Ｈ−イミダゾール、２，３−ジビニルピリジン、２，４−ジビニルピリジン、２，５−ジビニルピリジン、２，６−ジビニルピリジン等の窒素原子含有のヘテロ環構造と二個以上のビニル基を有する化合物；
【００７４】
４−（メタ）アリル−３，５−ジメチル−１Ｈ−ピラゾール、５−（１−メチルプロピル）−５−（メタ）アリルピリミジン、５−（メタ）アリル−５−イソプロピルピリミジン、２−（メタ）アリルピリジン、４−（メタ）アリルピリジン、３，６−ジヒドロ−３−（メタ）アリルピリジン等の窒素原子含有のヘテロ環状構造を有する（メタ）アリル基含有化合物；
【００７５】
２−（メタ）アリル−１Ｈ−インドール、３−（メタ）アリル−１Ｈ−インドール、２−（メタ）アリルインダゾール、３−フェニル−４−（メタ）アリルイソキノリン、９−（メタ）アリル−９Ｈ−カルバゾール等の窒素原子含有のヘテロ多環構造を有する（メタ）アリル基含有化合物；
【００７６】
イミド（メタ）アクリレート、２−（４−オキサゾリン−３−イル)エチル（メタ）アクリレート、ジ（メタ）アクリル酸エトキシ化イソシアヌル酸、トリ（メタ）アクリル酸エトキシ化イソシアヌル酸、ε−カプロラクトン変性トリス−（２−アクリロイルオキシエチル）イソシアヌレート、ジ（メタ）アクリル酸イソシアヌル酸エチレンオキサイド変性、トリ（メタ）アクリル酸イソシアヌル酸エチレンオキサイド変性等の窒素原子以外に酸素原子を含むヘテロ環状構造を有する（メタ）アクリル酸エステル；
【００７７】
４−アクリロイルモルホリン、Ｎ−[２−（１Ｈ−イミダゾール−５−イル）エチル] （メタ）アクリルアミド、Ｎ−（オキセタン−３−イルメトキシメチル）（メタ）アクリルアミド、Ｎ−（オキセタン−２−イルメトキシメチル）（メタ）アクリルアミド等のヘテロ環状アクリルアミド；
【００７８】
マレイミド、メチルマレイミド、エチルマレイミド、プロピルマレイミド、ブチルマレイミド、オクチルマレイミド、ドデシルマレイミド、ステアリルマレイミド、フェニルマレイミド、シクロヘキシルマレイミドなどの窒素原子と酸素原子の双方を有するマレイミド誘導体；
【００７９】
２−ビニルオキサゾール、２−フェニル−４−ビニルオキサゾール、２−フェニル−５−ビニルオキサゾール、５−エトキシ−２−ビニルオキサゾール、３−ビニル−５−ニトロソオキサゾール、２−ビニル−４，５−ジフェニルオキサゾール、２−ビニル−２−オキサゾリン、４，４−ジメチル−２−ビニル−２−オキサゾリン−５−オン、２−ビニルベンゾオキサゾール等の窒素原子以外に酸素原子を含むヘテロ環状構造を有するビニル基含有化合物；
【００８０】
（メタ）アクリル酸グリシジル、（メタ）アクリル酸（３，４−エポキシシクロヘキシル）メチル、（メタ）アクリル酸（３−メチル−３−オキセタニル）メチル、（メタ）アクリル酸テトラヒドロフルフリル、（メタ）アクリル酸−２−オキソテトラヒドロピラン−４−イル、（メタ）アクリル酸−４−メチル−２−オキソテトラヒドロピラン−４−イル、（メタ）アクリル酸−４−エチル−２−オキソテトラヒドロピラン−４−イル、（メタ）アクリル酸−４−プロピル−２−オキソテトラヒドロピラン−４−イル、（メタ）アクリル酸−５−オキソテトラヒドロフラン−３−イル、（メタ）アクリル酸−２，２−ジメチル−５−オキソテトラヒドロフラン−３−イル、（メタ）アクリル酸−４，４−ジメチル−５−オキソテトラヒドロフラン−３−イル、（メタ）アクリル酸−２−オキソテトラヒドロフラン−３−イル、（メタ）アクリル酸−４，４−ジメチル−２−オキソテトラヒドロフラン−３−イル、（メタ）アクリル酸−５，５−ジメチル−２−オキソテトラヒドロフラン−３−イル、（メタ）アクリル酸−２−オキソテトラヒドロフラン−３−イル、（メタ）アクリル酸−５−オキソテトラヒドロフラン−２−イルメチル、（メタ）アクリル酸−３，３−ジメチル−５−オキソテトラヒドロフラン−２−イルメチル、（メタ）アクリル酸−４，４−ジメチル−５−オキソテトラヒドロフラン−２−イルメチル等の酸素原子を有するヘテロ環含有（メタ）アクリル酸エステル；
【００８１】
グリシジルシンナマート、アリルグリシジルエーテル、１，３−ブタジエンモノオキシラン等のグリシジル基含有ビニルエステル；
【００８２】
２−ビニルチアゾ−ル、４−メチル−５−ビニルチアゾール、２−ビニルベンゾチアゾール、２−[２−（１−ナフチル）ビニル]ベンゾチアゾール、２−[２−（ジメチルアミノ）ビニル]ベンゾチアゾール等の窒素原子以外に硫黄原子を含むヘテロ環状構造を有するビニル基含有化合物類等が挙げられる。
化合物（Ａ−２−２）は、単独または２種類以上を併用できる。
【００８３】
化合物（Ａ−２−２）は、水分との相容性や、耐熱性や耐水性等の耐久性の面より、アクリル酸グリシジル、メタクリル酸グリシジル、メタクリル酸（３，４−エポキシシクロヘキシル）メチル、アクリル酸テトラヒドロフルフリル、４−アクリロイルモルホリン、１−ビニルイミダゾール、Ｎ−ビニル−ε−カプロラクタム、１−ビニルピリジン−２（１Ｈ）−オン、ジ（メタ）アクリル酸エトキシ化イソシアヌル酸、トリ（メタ）アクリル酸エトキシ化イソシアヌル酸等が好ましい。
【００８４】
α，β−エチレン性不飽和二重結合基含有化合物（Ａ）は、重量平均分子量３００〜３０，０００のオリゴマー（Ａ−３）（以下、オリゴマー（Ａ−３）という）を含むことが好ましい。
オリゴマー（Ａ−３）は、化合物（ＡＡ）、（Ａ−１）、（Ａ−２）、および後述の化合物（Ａ−４）以外の化合物である。オリゴマー（Ａ−３）は、ポリエステル系オリゴマー（Ａ−３−１）、ポリウレタン系オリゴマー（Ａ−３−２）、およびポリエポキシ系オリゴマー（Ａ−３−３）よりなる群から選ばれた少なくとも１種類以上が好ましい。
オリゴマー（Ａ−３）を含有することで、重合性組成物硬化物の凝集力をより向上できる。そのため積層体として使用すると耐熱性、耐湿熱性、寸法安定性がより向上する。また、オリゴマー（Ａ−３）は、基材との接着性を向上させる効果がある。
【００８５】
ポリエステル系オリゴマー（Ａ−３−１）は、主鎖骨格に多塩基酸と多価アルコールを重縮合して得られるポリエステルの末端あるいはポリエステル鎖中の水酸基と（メタ）アクリル酸、マレイン酸などの分子内に１個以上のカルボキシル基を有するα，β−エチレン性不飽和二重結合基含有化合物とのエステル化によって得られる化合物、あるいはポリエステルの末端あるいはポリエステル鎖中のカルボキシル基と（メタ）アクリル酸２−ヒドロキシエチル、（メタ）アクリル酸２−ヒドロキシプロピルなどの前記化合物（Ａ−１）とのエステル化によって得られる化合物である。その他、酸無水物と（メタ）アクリル酸グリシジルと少なくとも１個の水酸基を有する化合物とから得られるポリエステルオリゴマー等もポリエステル系オリゴマー（Ａ−３−１）として使用できる。
【００８６】
前記多塩基酸は、脂肪族系多塩基酸、脂環族系多塩基酸、および芳香族系多塩基酸が挙げられる。
脂肪族系多塩基酸は、例えばシュウ酸、マロン酸、コハク酸、アジピン酸、セバチン酸、アゼライン酸、スベリン酸、マレイン酸、クロロマレイン酸、フマル酸、ドデカン二酸、ピメリン酸、シトラコン酸、グルタル酸、イタコン酸、無水コハク酸、無水マレイン酸等の脂肪族ジカルボン酸、ならびにその酸無水物が挙げられる。
無水コハク酸の誘導体（メチル無水コハク酸物、２，２−ジメチル無水コハク酸、ブチル無水コハク酸、イソブチル無水コハク酸、ヘキシル無水コハク酸、オクチル無水コハク酸、ドデセニル無水コハク酸、フェニル無水コハク酸等）、無水グルタル酸の誘導体（無水グルタル酸、３−アリル無水グルタル酸、２，４−ジメチル無水グルタル酸、２，４−ジエチル無水グルタル酸、ブチル無水グルタル酸、ヘキシル無水グルタル酸等）、無水マレイン酸の誘導体（２−メチル無水マレイン酸、２，３−ジメチル無水マレイン酸、ブチル無水マレイン酸、ペンチル無水マレイン酸、ヘキシル無水マレイン酸、オクチル無水マレイン酸、デシル無水マレイン酸、ドデシル無水マレイン酸、２，３−ジクロロ無水マレイン酸、フェニル無水マレイン酸、２，３−ジフェニル無水マレイン酸等）等の無水物誘導体も挙げられる。
【００８７】
脂環族系多塩基酸は、脂環族ジカルボン酸としては、例えばダイマー酸、シクロプロパン−１α，２α−ジカルボン酸、シクロプロパン−１α，２β−ジカルボン酸、シクロプロパン−１β，２α−ジカルボン酸、シクロブタン−１，２−ジカルボン酸、シクロブタン−１α，２β−ジカルボン酸、シクロブタン−１α，３β−ジカルボン酸、シクロブタン−１α，３α−ジカルボン酸、（１Ｒ）−シクロペンタン−１β，２α−ジカルボン酸、ｔｒａｎｓ−シクロペンタン−１，３−ジカルボン酸、（１β，２β）−シクロペンタン−１，３−ジカルボン酸、（１β，３β）−シクロペンタン−１，３−ジカルボン酸、（１Ｓ，２Ｓ）−１，２−シクロペンタンジカルボン酸、１，２−シクロヘキサンジカルボン酸、１，３−シクロヘキサンジカルボン酸、１，４−シクロヘキサンジカルボン酸、１，１−シクロヘプタンジカルボン酸、クバン−１，４−ジカルボン酸、２，３−ノルボルナンジカルボン酸、ヘキサヒドロテレフタル酸、ヘキサヒドロイソフタル酸、ヘキサヒドロフタル酸、テトラヒドロフタル酸等の飽和脂環属ジカルボン酸；
１−シクロブテン−１，２−ジカルボン酸、３−シクロブテン−１，２−ジカルボン酸、１−シクロペンテン−１，２−ジカルボン酸、４−シクロペンテン−１，３−ジカルボン酸、１−シクロヘキセン−１，２−ジカルボン酸、２−シクロヘキセン−１，２−ジカルボン酸、３−シクロヘキセン−１，２−ジカルボン酸、４−シクロヘキセン−１，３−ジカルボン酸、２，５−ヘキサジエン−１α，４α−ジカルボン酸等の環内に不飽和二重結合が１もしくは２個有した不飽和脂環属ジカルボン酸、ならびにその脂環族ジカルボン酸、ならびにその無水物等が挙げられる。
【００８８】
ヘキサヒドロ無水フタル酸の誘導体（３−メチル−ヘキサヒドロ無水フタル酸、４−メチル−ヘキサヒドロ無水フタル酸）、テトラヒドロ無水フタル酸の誘導体（１，２，３，６−テトラヒドロ無水フタル酸、３−メチル−１，２，３，６−テトラヒドロ無水フタル酸、４−メチル−１，２，３，６−テトラヒドロ無水フタル酸、メチルブテニル−１，２，３，６−テトラヒドロ無水フタル酸等）等の水素添化した無水フタル酸誘導体が挙げられる。
【００８９】
芳香族系多塩基酸は、芳香族ジカルボン酸としては、例えばｏ−フタル酸、イソフタル酸、テレフタル酸、トルエンジカルボン酸、２，５−ジメチルテレフタル酸、２，２'−ビフェニルジカルボン酸、４，４−ビフェニルジカルボン酸、１，４−ナフタレンジカルボン酸、２，６−ナフタレンジカルボン酸、ノルボルネンジカルボン酸、ジフェニルメタン−４，４´−ジカルボン酸、フェニルインダンジカルボン酸、１，２−アズレンジカルボン酸、１，３−アズレンジカルボン酸、４，５−アズレンジカルボン酸、（−）−１，３−アセナフテンジカルボン酸、１，４−アントラセンジカルボン酸、１，５−アントラセンジカルボン酸、１，８−アントラセンジカルボン酸、２，３−アントラセンジカルボン酸、１，２−フェナントレンジカルボン酸、４，５−フェナントレンジカルボン酸、３，９−ペリレンジカルボン酸等の芳香族ジカルボン酸や、無水フタル酸、４−メチル無水フタル酸等の芳香族ジカルボン酸無水物等が挙げられる。
【００９０】
また、無水クロレンド酸、無水ヘット酸、ビフェニルジカルボン酸無水物、無水ハイミック酸、エンドメチレン−１，２，３，６−テトラヒドロ無水フタル酸、メチル−３，６−エンドメチレン−１，２，３，６−テトラヒドロ無水フタル酸、１，２−シクロヘキサンジカルボン酸無水物、１−シクロペンテン−１，２−ジカルボン酸無水物、メチルシクロヘキセンジカルボン酸無水物、１，８−ナフタレンジカルボン酸無水物、オクタヒドロ−１，３−ジオキソ−４，５−イソベンゾフランジカルボン酸無水物等の酸無水物も多塩基酸として使用できる。
【００９１】
多価アルコールは、数平均分子量（Ｍｎ）：約５０〜５００の比較的低分子量のポリオールや、数平均分子量（Ｍｎ）：５００〜３０，０００の比較的高分子量のポリオールが好ましい。
【００９２】
比較的低分子量のポリオールは、例えばエチレングリコール、プロピレングリコール、ジプロピレングリコール、ジエチレングリコール、トリエチレングリコール、ブチレングリコール、３−メチル−１，５−ペンタンジオール、２，４−ジエチル−１，５−ペンタンジオール、２−メチル−１，８−オクタンジオール、３，３'−ジメチロールヘプタン、２−ブチル−２−エチル−１，３−プロパンジオール、ポリオキシエチレングリコール（付加モル数１０以下）、ポリオキシプロピレングリコール（付加モル数１０以下）、プロパンジオール、１，３−ブタンジオール、１，４−ブタンジオール、１，５−ペンタンジオール、１，６−ヘキサンジオール、１，９−ノナンジオール、ネオペンチルグリコール、オクタンジオール、ブチルエチルペンタンジオール、２−エチル−１，３−ヘキサンジオール、シクロヘキサンジオール、シクロヘキサンジメタノール，トリシクロデカンジメタノール、シクロペンタジエンジメタノール、ダイマージオール等の脂肪族または脂環式ジオール；
【００９３】
１，３−ビス（２−ヒドロキシエトキシ）ベンゼン、１，２−ビス（２−ヒドロキシエトキシ）ベンゼン、１，４−ビス（２−ヒドロキシエトキシ）ベンゼン、４，４'−メチレンジフェノール、４，４'−（２−ノルボルニリデン）ジフェノール、４，４'−ジヒドロキシビフェノール、ｏ−，ｍ−およびｐ−ジヒドロキシベンゼン、４，４'−イソプロピリデンフェノール、ビスフェノールにアルキレンオキサイドを付加させた付加型ビスフェノール等の芳香族ジオール類等が挙げられる。
【００９４】
付加型ビスフェノールの原料ビスフェノールは、ビスフェノールＡ、ビスフェノールＦ等が挙げられる。原料アルキレンオキサイドは、エチレンオキサイド、プロピレンオキサイド等が挙げられる。
比較的高分子量のポリオールは、例えば高分子量ポリエステルポリオール、高分子量ポリアミドポリオール、高分子量ポリカーボネートポリオールおよび高分子量ポリウレタンポリオールが挙げられる。
高分子量ポリカーボネートポリオールは、上記比較的低分子量のジオールと炭酸エステルまたはホスゲンとの反応生成物が挙げられる。
【００９５】
その他に、ポリカプロラクトンジオール、ポリ（β−メチル−γ−バレロラクトン）ジオール、ポリバレロラクトンジオール等のラクトン類を開環重合して得られるポリエステルポリオール等も上記高分子量ポリオールとして使用できる高分子量ポリオールに含まれる。
【００９６】
ポリウレタン系オリゴマー（Ａ−３−２）は、（１）１個以上のイソシアネート基を有する化合物と前記化合物（Ａ−１）を反応させて得られる化合物、または（２）１個以上のイソシアネート基を有する化合物と多価アルコールとを反応させて合成した末端イソシアネート基のウレタンプレポリマーと、前記化合物（Ａ−１）とを反応させて得られる化合物、または（３）１個以上のイソシアネート基を有する化合物と多価アルコールとを反応させて得られる末端イソシアネート基のウレタンプレポリマーと、１個以上のアミノ基を有する化合物とを反応させて得られる末端イソシアネート基のウレタンプレポリマーと、前記化合物（Ａ−１）とを反応させて得られる化合物が好ましい。また、イソシアネート基とアミノ基とを反応させたウレア結合基を含有する化合物もポリウレタン系オリゴマー（Ａ−３−２）に含まれる。
【００９７】
１個以上のイソシアネート基を有する化合物は、単官能イソシアネート（イソシアネート基を１個有する）および多官能イソシアネート（イソシアネート基を２個以上有する）が好ましく。多官能イソシアネートは、芳香族イソシアネート、脂肪族イソシアネート、芳香脂肪族イソシアネート、脂環族イソシアネート等が好ましい。
単官能イソシアネートは、例えばメチルイソシアネート、エチルイソシアネート、プロピルイソシアネート、ブチルイソシアネート、オクチルイソシアネート、デシルイソシアネート、オクタデシルイソシアネート、ステアリルイソシアネート、シクロヘキシルイソシアネート、フェニルイソシアネート、ベンジルイソシアネート、ｐ−クロロフェニルイソシアネート、ｐ−ニトロフェニルイソシアネート、２−クロロエチルイソシアネート、２，４−ジクロロフェニルイソシアネート、３−クロロ−４−メチルフェニルイソシアネート、トリクロロアセチルイソシアネート、クロロスルホニルイソシアネート、（Ｒ）−（＋）−α−メチルベンジルイソシアネート、（Ｓ）−（−）−α−メチルベンジルイソシアネート、（Ｒ）−（−）−１−（１−ナフチル）エチルイソシアネート、（Ｒ）−（＋）−１−フェニルエチルイソシアネート、（Ｓ）−（−）−１−フェニルエチルイソシアネート、ｐ−トルエンスルホニルイソシアネート等が挙げられる。
【００９８】
多官能イソシアネートのうち、芳香族イソシアネートは、例えば１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、２，４，６−トリイソシアネートトルエン、１，３，５−トリイソシアネートベンゼン、ジアニシジンジイソシアネート、４，４’−ジフェニルエーテルジイソシアネート、４，４’，４”−トリフェニルメタントリイソシアネート等が挙げられる。
【００９９】
脂肪族イソシアネートは、例えばトリメチレンジイソシアネート、テトラメチレンジイソシアネート、ヘキサメチレンジイソシアネート（別名：ＨＤＩ）、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等が挙げられる。
芳香脂肪族イソシアネートは、例えばω，ω’−ジイソシアネート−１，３−ジメチルベンゼン、ω，ω’−ジイソシアネート−１，４−ジメチルベンゼン、ω，ω’−ジイソシアネート−１，４−ジエチルベンゼン、１，４−テトラメチルキシリレンジイソシアネート、１，３−テトラメチルキシリレンジイソシアネート等が挙げられる。
【０１００】
脂環族イソシアネートとしては、例えば３−イソシアネートメチル−３，５，５−トリメチルシクロヘキシルイソシアネート（別名：ＩＰＤＩ）、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン等が挙げられる。
【０１０１】
また多官能イソシアネートは、例えば２−メチルペンタン−２，４−ジオールアダクト体、イソシアヌレート環を有する３量体等も併用することができる。またポリフェニルメタンポリイソシアネート（別名：ＰＡＰＩ）、ナフチレンジイソシアネート、およびこれらのポリイソシアネート変性物等を使用し得る。
なお、ポリイソシアネート変性物は、カルボジイミド基、ウレトジオン基、ウレトイミン基、水と反応したビュレット基、イソシアヌレート基等の官能基を１種または２種以上有する変性物を使用できる。また、ポリオールとジイソシアネートの反応物は、少なくとも２個のイソシアネート基を有する化合物として使用できる。
【０１０２】
また、アミンは、例えばエチレンジアミン、トリメチレンジアミン、テトラメチレンジアミン、ペンタメチレンジアミン、ヘキサメチレンジアミン、トリエチレンテトラミン、ジエチレントリアミン、トリアミノプロパン、２，２，４−トリメチルヘキサメチレンジアミン、２，２，４−トリメチルヘキサメチレンジアミン、２−ヒドロキシエチルエチレンジアミン、ヘキサメチレンジアミン２−ヒドロキシエチルエチレンジアミン、Ｎ−（２−ヒドロキシエチル）プロピレンジアミン、（２−ヒドロキシエチルプロピレン）ジアミン、（ジ−２−ヒドロキシエチルエチレン）ジアミン、（ジ−２−ヒドロキシエチルプロピレン）ジアミン、（２−ヒドロキシプロピルエチレン）ジアミン、（ジ−２−ヒドロキシプロピルエチレン）ジアミン、ピペラジン等の脂肪族ポリアミン；
イソホロンジアミン、ジシクロヘキシルメタン−４，４’−ジアミン等の脂環式ポリアミン；
フェニレンジアミン、キシリレンジアミン、２，４−トリレンジアミン、２，６−トリレンジアミン、ジエチルトルエンジアミン，３，３’−ジクロロ−４，４’−ジアミノジフェニルメタン、４，４’−ビス−（ｓｅｃ−ブチル）ジフェニルメタン等の芳香族ジアミン等が挙げられる。
【０１０３】
ポリエポキシ系オリゴマー（Ａ−３−３）は、グリシジル基とカルボキシル基（酸無水物基を含む）との反応で生成したエステルを有するα，β−不飽和二重結合基を２個以上含む化合物をいう。ポリエポキシ系オリゴマー（Ａ−３−３）は、例えばビスフェノール型、エポキシ化油型、フェノールノボラック型、脂環型が挙げられる。ビスフェノール型ポリエポキシ系オリゴマーは、ビスフェノール類とエピクロルヒドリンとを反応させて得られるビスフェノール型ジグリシジルエーテルと（メタ）アクリル酸などの分子内に１個以上のカルボキシル基を有するα，β−不飽和二重結合基含有化合物とを反応させた化合物である。
【０１０４】
エポキシ化油ポリエポキシ系オリゴマーは、エポキシ化された大豆油等の油と（メタ）アクリル酸、マレイン酸などの分子内に１個以上のカルボキシル基を有するα，β−不飽和二重結合基含有化合物とを反応させた化合物である。ノボラック型ポリエポキシ系オリゴマーは、ノボラック型エポキシ樹脂と（メタ）アクリル酸などの分子内に１個以上のカルボキシル基を有するα，β−不飽和二重結合基含有化合物とを反応させた化合物である。脂環型ポリエポキシ系オリゴマーは、脂環型エポキシ樹脂と（メタ）アクリル酸などの分子内に１個以上のカルボキシル基を有するα，β−不飽和二重結合基含有化合物とを反応させた化合物である。
【０１０５】
分子内に、少なくともα，β−不飽和二重結合基を１個以上有するオリゴマー（Ａ−３）（以下、オリゴマー（Ａ−３）という）の重量平均分子量（Ｍｗ）は、３００〜３０，０００が好ましく、４００〜２０，０００がより好ましい。ＭＷが３００〜３０，０００であると硬化物の相溶性や良好な耐久性（耐熱性、耐湿熱性）、凝集密度が得易くなる。
【０１０６】
本発明の活性エネルギー線重合性組成物に含まれるα，β−エチレン性不飽和二重結合基含有化合物（Ａ）は、前記した化合物（Ａ−１）、化合物（Ａ−２）、およびオリゴマー（Ａ−３）以外に、さらに、その他のα，β−エチレン性不飽和二重結合基含有化合物（Ａ−４）（以下、化合物（Ａ−４）という）を含むことができる。
【０１０７】
化合物（Ａ−４）は、例えば（メタ）アクリル酸メチル、（メタ）アクリル酸エチル、（メタ）アクリル酸１−プロピル、（メタ）アクリル酸２−プロピル、（メタ）アクリル酸ｎ−ブチル、（メタ）アクリル酸ｓｅｃ−ブチル、（メタ）アクリル酸ｉｓｏ−ブチル、（メタ）アクリル酸ｔｅｒｔ−ブチル、（メタ）アクリル酸ｎ−アミル、（メタ）アクリル酸ｉｓｏ−アミル、（メタ）アクリル酸ｎ−ヘキシル、（メタ）アクリル酸２−エチルヘキシル、（メタ）アクリル酸ｎ−オクチル、（メタ）アクリル酸ｉｓｏ−オクチル、（メタ）アクリル酸ｎ−ノニル、（メタ）アクリルｉｓｏ−ノニル、（メタ）アクリル酸デシル、（メタ）アクリル酸ドデシル、（メタ）アクリル酸オクタデシル、（メタ）アクリル酸ラウリル、（メタ）アクリル酸ステアリルなどの（メタ）アクリル酸アルキルエステル；
【０１０８】
（メタ）アクリル酸（メタ）アリル、（メタ）アクリル酸１−ブテニル、（メタ）アクリル酸２−ブテニル、（メタ）アクリル酸３−ブテニル、（メタ）アクリル酸１，３−メチル−３−ブテニル、（メタ）アクリル酸２−クロル２−プロペニル、（メタ）アクリル酸３−クロル２−プロペニル、（メタ）アクリル酸２−（２−プロペニルオキシ）エチル、（メタ）アクリル酸２−プロペニルラクチル、（メタ）アクリル酸３，７−ジメチルオクタ−６−エン−１−イル、（メタ）アクリル酸（Ｅ）−３，７−ジメチルオクタ−２，６−ジエン−１−イル、（メタ）アクリル酸ロジニル、（メタ）アクリル酸シンナミル、（メタ）アクリル酸ビニル等のさらに不飽和基を含有する（メタ）アクリル酸エステル；
（メタ）アクリル酸パーフルオロメチル、（メタ）アクリル酸パーフルオロエチル、（メタ）アクリル酸パーフルオロプロピル、（メタ）アクリル酸パーフルオロブチル、（メタ）アクリル酸パーフルオロオクチル、（メタ）アクリル酸トリフルオロメチルメチル、（メタ）アクリル酸２−トリフルオロメチルエチル、（メタ）アクリル酸ジパーフルオロメチルメチル、（メタ）アクリル酸２−パーフルオロエチルエチル、（メタ）アクリル酸２−パーフルオロメチル−２−パーフルオロエチルメチル、（メタ）アクリル酸トリパーフルオロメチルメチル、（メタ）アクリル酸２−パーフルオロエチル−２−パーフルオロブチルエチル、（メタ）アクリル酸２−パーフルオロヘキシルエチル、（メタ）アクリルプロペン酸２−パーフルオロデシルエチル、（メタ）アクリル酸２−パーフルオロヘキサデシルエチルなどの（メタ）アクリル酸パーフルオロアルキルエステル；
【０１０９】
（メタ）アクリル酸(メトキシカルボニル)メチル、（メタ）アクリル酸(メトキシカルボニル)エチル、（メタ）アクリル酸(メトキシカルボニル)プロピル、（メタ）アクリル酸(メトキシカルボニル)ブチル、（メタ）アクリル酸(メトキシカルボニル)デシル、（メタ）アクリル酸(エトキシカルボニル)メチル、（メタ）アクリル酸(エトキシカルボニル)エチル、（メタ）アクリル酸(エトキシカルボニル)プロピル、（メタ）アクリル酸(エトキシカルボニル)ブチル、（メタ）アクリル酸(エトキシカルボニル)ヘキシル、（メタ）アクリル酸(エトキシカルボニル)オクチル、（メタ）アクリル酸２−（エトキシカルボニルオキシ）エチル、（メタ）アクリル酸２−（エトキシカルボニルオキシ）プロピル、（メタ）アクリル酸２−（エトキシカルボニルオキシ）ブチル、（メタ）アクリル酸２−（エトキシカルボニルオキシ）ヘキシル、（メタ）アクリル酸２−（エトキシカルボニルオキシ）オクチル、（メタ）アクリル酸２−（プロポキシカルボニルオキシ）エチル、（メタ）アクリル酸２−（ブトキシカルボニルオキシ）エチル、（メタ）アクリル酸２−（ブトキシカルボニルオキシ）ブチル、（メタ）アクリル酸２−（オクチルオキシカルボニルオキシ）エチル、（メタ）アクリル酸２−（オクチルオキシカルボニルオキシ）ブチル等のカルボニル基を１つ有する脂肪族系の（メタ）アクリル酸エステル；
【０１１０】
（メタ）アクリル酸２−オキソブタノイルエチル、（メタ）アクリル酸２−オキソブタノイルプロピル、（メタ）アクリル酸２−オキソブタノイルブチル、（メタ）アクリル酸２−オキソブタノイルヘキシル、（メタ）アクリル酸２−オキソブタノイルオクチル、（メタ）アクリル酸２−オキソブタノイルデシル、（メタ）アクリル酸２−オキソブタノイルドデシル、（メタ）アクリル酸３−オキソブタノイルエチル、（メタ）アクリル酸３−オキソブタノイルプロピル、（メタ）アクリル酸３−オキソブタノイルブチル、（メタ）アクリル酸３−オキソブタノイルヘキシル、（メタ）アクリル酸３−オキソブタノイルオクチル、（メタ）アクリル酸３−オキソブタノイルデシル、（メタ）アクリル酸３−オキソブタノイルドデシル、（メタ）アクリル酸４−シアノオキソブタノイルエチル、（メタ）アクリル酸４−シアノオキソブタノイルプロピル、（メタ）アクリル酸４−シアノオキソブタノイルブチル、（メタ）アクリル酸４−シアノオキソブタノイルヘキシル、（メタ）アクリル酸４−シアノオキソブタノイルオクチル、（メタ）アクリル酸２，３−ジ（オキソブタノイル）プロピル、（メタ）アクリル酸２，３−ジ（オキソブタノイル）ブチル、（メタ）アクリル酸２，３−ジ（オキソブタノイル）ヘキシル、（メタ）アクリル酸２，３−ジ（オキソブタノイル）オクチル等のカルボニル基を２つ有する脂肪族系の（メタ）アクリル酸エステル；
【０１１１】
３−（メタ）アクリロイルオキシプロピルメチルジメトキシシラン、３−（メタ）アクリロイルオキシプロピルトリメトキシシラン、３−（メタ）アクリロイルオキシプロピルトリプロポキシシラン、３−（メタ）アクリロイルオキシプロピルトリブトキシシシラン、３−（メタ）アクリロイルオキシプロピルメチルジメトキシシラン、３−（メタ）アクリロイルオキシプロピルメチルジエトキシシラン、３−（メタ）アクリロイルオキシプロピルエチルジメトキシシラン、３−（メタ）アクリロイルオキシプロピルブチルジメトキシシラン、３−（メタ）アクリロイルオキシプロピルエチルジプロポキシシラン、３−（メタ）アクリロイルオキシプロピルメチルジエトキシシラン、３−（メタ）アクリロイルオキシプロピルトリメトキシシラン、３−（メタ）アクリロイルオキシプロピルトリエトキシシラン、３−（メタ）アクリロイルオキシプロピルトリプロポキシシラン等のアルコキシシリル基含有（メタ）アクリル酸エステル；
【０１１２】
（メタ）アクリル酸スルホメチル、（メタ）アクリル酸２−スルホエチル、（メタ）アクリル酸２−スルホプロピル、（メタ）アクリル酸３−スルホプロピル、（メタ）アクリル酸２−スルホブチル、（メタ）アクリル酸４−スルホブチル、（メタ）アクリル酸２−スルホブチル、（メタ）アクリル酸６−スルホヘキシル、（メタ）アクリル酸スルホオクチル、（メタ）アクリル酸スルホデシル、（メタ）アクリル酸スルホラウリル、（メタ）アクリル酸スルホステアリル等のスルホニル基含有の（メタ）アクリル酸アルキルエステル；
【０１１３】
（メタ）アクリロイルオキシジメチルエチルアンモニウムエチルサルフェート、（メタ）アクリロイルアミノプロピルトリメチルアンモニウムサルフェート、（メタ）アクリロイルアミノプロピルトリエチルアンモニウムサルフェート等のスルホニル基含有の（メタ）アクリル酸エステル類の金属塩やアンモニウム；
【０１１４】
（メタ）アクリル酸アシッドホスホオキシエチル、（メタ）アクリル酸アシッドホスホオキシプロピル、（メタ）アクリル酸アシッドホスホオキシブチル、（メタ）アクリル酸−３−クロロ−２−アシッドホスホオキシエチル、（メタ）アクリル酸−３−クロロ−２−アシッドホスホオキシプロピル、（メタ）アクリル酸−３−クロロ−２−アシッドホスホオキシブチル、フェニル−２−（メタ）アクリロイルオキシエチルホスフェート、（メタ）アクリル酸アシッドホスホオキシエチレンオキサイド（エチレンオキサイド付加モル数：４〜１０）、（メタ）アクリル酸アシッドホスホオキシプロピレンオキサイド（プロピレンオキサイド付加モル数：４〜１０）等のホスホン酸基含有（メタ）アクリル酸エステル；
【０１１５】
（メタ）アクリル酸２−メトキシエチル、（メタ）アクリル酸２−エトキシエチル、（メタ）アクリル酸２−プロポキシエチル、（メタ）アクリル酸３−プロポキシエチル、（メタ）アクリル酸２−ブトキシエチル、（メタ）アクリル酸３−ブトキシエチル、（メタ）アクリル酸４−ブトキシエチル等のアルコキシ基含有（メタ）アクリル酸エステル；
【０１１６】
（メタ）アクリル酸のアルキレンオキサイド付加物などのアルキレンオキサイド含有（メタ）アクリル酸誘導体；
【０１１７】
ジ（メタ）アクリル酸エチレンオキサイド、ジ（メタ）アクリル酸トリエチレンオキサイド、ジ（メタ）アクリル酸テトラエチレンオキサイド、ジ（メタ）アクリル酸ポリエチレンオキサイド、ジ（メタ）アクリル酸プロピレンオキサイド、ジ（メタ）アクリル酸ジプロピレンオキサイド、ジ（メタ）アクリル酸トリプロピレンオキサイド、ジ（メタ）アクリル酸ポリプロピレンオキサイド、ジ（メタ）アクリル酸ブテンオキサイド、ジ（メタ）アクリル酸ペンテンオキサイド、ジ（メタ）アクリル酸２，２−ジメチルプロピル、ジ（メタ）アクリル酸ヒドロキシピバリルヒドロキシピバレート、ジ（メタ）アクリル酸ヒドロキシピバリルヒドロキシピバレートジカプロラクトネート、ジ（メタ）アクリル酸１，６−ヘキサンジオール、ジ（メタ）アクリル酸１，２−ヘキサンジオール、ジ（メタ）アクリル酸１，５−ヘキサンジオールジ、ジ（メタ）アクリル酸２，５−ヘキサンジオール、ジ（メタ）アクリル酸１，７−ヘプタンジオール、ジ（メタ）アクリル酸１，８−オクタンジオール、ジ（メタ）アクリル酸１，２−オクタンジオール、ジ（メタ）アクリル酸１，９−ノナンジオールジ、ジ（メタ）アクリル酸１，２−デカンジオール、ジ（メタ）アクリル酸１，１０−デカンジオール、ジ（メタ）アクリル酸１，２−デカンジオール、ジ（メタ）アクリル酸１，１２−ドデカンジオール、ジ（メタ）アクリル酸１，２−ドデカンジオール、ジ（メタ）アクリル酸１，１４−テトラデカンジオール、ジ（メタ）アクリル酸１，２−テトラデカンジオール、ジ（メタ）アクリル酸１，１６−ヘキサデカンジオール、ジ（メタ）アクリル酸１，２−ヘキサデカンジオール、ジ（メタ）アクリル酸２−メチル−２，４−ペンタンジオール、ジ（メタ）アクリル酸３−メチル−１，５−ペンタンジオール、ジ（メタ）アクリル酸２−メチル−２-プロピル−１，３−プロパンジオール、ジ（メタ）アクリル酸２，４−ジメチル−２，４−ペンタンジオール、ジ（メタ）アクリル酸２，２−ジエチル−１，３−プロパンジオール、ジ（メタ）アクリル酸２，２，４−トリメチル-１，３-ペンタンジオール、ジ（メタ）アクリル酸ジメチロールオクタン、ジ（メタ）アクリル酸２−エチル−１，３−ヘキサンジオール、ジ（メタ）アクリル酸２，５−ジメチル−２，５−ヘキサンジオール、ジ（メタ）アクリル酸２-メチル−１，８−オクタンジオール、ジ（メタ）アクリル酸２−ブチル−２−エチル−１，３-プロパンジオール、ジ（メタ）アクリル酸２，４−ジエチル−１，５−ペンタンジオール、ジ（メタ）アクリル酸２−メチル−２-プロピル−１，３−プロパンジオール、ジ（メタ）アクリル酸２，４−ジメチル−２，４−ペンタンジオール、ジ（メタ）アクリル酸２，２−ジエチル−１，３−プロパンジオール、ジ（メタ）アクリル酸２，２，４−トリメチル−１，３−ペンタンジオール、ジ（メタ）アクリル酸ジメチロールオクタン、ジ（メタ）アクリル酸２−エチル−１，３−ヘキサンジオール、ジ（メタ）アクリル酸２，５−ジメチル−２，５−ヘキサンジオール、ジ（メタ）アクリル酸２−ブチル−２-エチル−１，３−プロパンジオール、ジ（メタ）アクリル酸２，４−ジエチル−１，５−ペンタンジオール、ジ（メタ）��クリル酸１，１，１−トリスヒドロキシメチルエタン等の２官能（メタ）アクリル酸エステル；
【０１１８】
トリ（メタ）アクリル酸１，２，３−プロパントリオール、トリ（メタ）アクリル酸２−メチルペンタン−２，４−ジオール、トリ（メタ）アクリル酸２−メチルペンタン−２，４−ジオールトリカプロラクトネート、トリ（メタ）アクリル酸２，２−ジメチルプロパン−１，３−ジオール、トリ（メタ）アクリル酸トリメチロールヘキサン、トリ（メタ）アクリル酸トリメチロールオクタン、トリ（メタ）アクリル酸２，２−ビス（ヒドロキシメチル）１，３−プロパンジオール、トリ（メタ）アクリル酸１，１，１−トリスヒドロキシメチルエタン、トリ（メタ）アクリル酸１，１，１−トリスヒドロキシメチルプロパン、トリ（メタ）アクリル酸ペンタエリスリトール等の３官能（メタ）アクリル酸エステル；
【０１１９】
テトラ（メタ）アクリル酸ペンタエリスリトール、テトラ（メタ）アクリル酸エトキシ化ペンタエリスリトール、テトラ（メタ）アクリル酸ジトリメチロールプロパン、ヘキサ（メタ）アクリル酸ジペンタエリスリトール、テトラ（メタ）アクリル酸２，２−ビス（ヒドロキシメチル）１，３−プロパンジオール、テトラ（メタ）アクリル酸２，２−ビス（ヒドロキシメチル）１，３−プロパンジオールテトラカプロラクトネート、テトラ（メタ）アクリル酸ジ１，２，３−プロパントリオール、テトラ（メタ）アクリル酸ジ２−メチルペンタン−２，４−ジオール、テトラ（メタ）アクリル酸ジ２−メチルペンタン−２，４−ジオールテトラカプロラクトネート、テトラ（メタ）アクリル酸ジ２，２−ジメチルプロパン−１，３−ジオール、テトラ（メタ）アクリル酸ジトリメチロールブタン、テトラ（メタ）アクリル酸ジトリメチロールヘキサン、テトラ（メタ）アクリル酸ジトリメチロールオクタン、テトラ（メタ）アクリル酸ジ２，２−ビス（ヒドロキシメチル）１，３−プロパンジオール、ヘキサ（メタ）アクリル酸ジ２，２−ビス（ヒドロキシメチル）１，３−プロパンジオール、ヘキサ（メタ）アクリル酸トリ２，２−ビス（ヒドロキシメチル）１，３−プロパンジオール、ヘプタ（メタ）アクリル酸トリ２，２−ビス（ヒドロキシメチル）１，３−プロパンジオール、オクタ（メタ）アクリル酸トリ２，２−ビス（ヒドロキシメチル）１，３−プロパンジオール、ヘプタ（メタ）アクリル酸ジ２，２−ビス（ヒドロキシメチル）１，３−プロパンジオールポリアルキレンオキサイド等の多官能（メタ）アクリル酸エステル；
ギ酸ビニル、酢酸ビニル、プロピオン酸ビニル、酪酸ビニル、カプリン酸ビニル、ラウリン酸ビニル、バーサチック酸ビニル、ピバリン酸ビニル、パルミチン酸ビニル、ステアリン酸ビニル等のカルボン酸のビニルエステル；
【０１２０】
アセト酢酸ビニル、アセトプロピオン酸ビニル、アセトイソ酪酸ビニル、アセト酪酸ビニル、アセトバレリン酸ビニル、アセトヘキサン酸ビニル、アセト２−エチルヘキサン酸ビニル、アセトｎ−オクタン酸ビニル、アセトデカン酸ビニル、アセトドデカン酸ビニル、アセトオクタデカン酸ビニル、アセトピバリン酸ビニル、アセトカプリン酸ビニル、アセトクロトン酸ビニル、アセトソルビン酸ビニル、プロパノイル酢酸ビニル、ブチリル酢酸ビニル、イソブチリル酢酸ビニル、パルミトイル酢酸ビニル、ステアロイル酢酸ビニル、ピルボイル酢酸ビニル、プロパノイルバレリン酸ビニル、ブチリルバレリン酸ビニル、イソブチリルバレリン酸ビニル、パルミトイルバレリン酸ビニル、ステアロイルバレリン酸ビニル、ピルボイルバレリン酸ビニル、２−アセトアセトキシエチルビニルエーテル、２−アセトアセトキシブチルビニルエーテル、２−アセトアセトキシヘキシルビニルエーテル、２−アセトアセトキシオクチルビニルエーテル等のアシル基を有する脂肪族系のビニル化合物；
エチルビニルエーテル、１−プロピルビニルエーテル、２−プロピルビニルエーテル、ｎ−ブチルビニルエーテル、ｓｅｃ−ブチルビニルエーテル、ｉｓｏ−ブチルビニルエーテル、ｔｅｒｔ−ブチルビニルエーテル、ｎ−アミルビニルエーテル、ｎ−ヘキシル、２−エチルヘキシルビニルエーテル、ｎ−オクチルビニルエーテル、ｉｓｏ−オクチルビニルエーテル、ｎ−ノニルビニルエーテル、ｉｓｏ−ノニルビニルエーテル、デシルビニルエーテル、ドデシルビニルエーテル、オクタデシルビニルエーテル、ラウリルビニルエーテル、ステアリルビニルエーテルなどの脂肪族ビニルエーテル；
【０１２１】
パーフルオロビニル、パーフルオロプロペン、パーフルオロ(プロピルビニルエーテル)、フッ化ビニリデンなどのフッ素含有エテニル系化合物；
（メタ）アリルクロロシラン、（メタ）アリルトリメトキシシラン、（メタ）アリルトリエトキシシラン、（メタ）アリルアミノトリメチルシラン、ジエトキシエチルビニルシラン、トリクロロビニルシラン、トリメトキシビニルシラン、トリエトキシビニルシラン、トリプロポキシビニルシラン、ビニルトリス（２−メトキシエトキシ）シラン等のアルコキシシリル基含有α，β−不飽和二重結合基含有化合物；
【０１２２】
ビニルスルホン酸、２−プロペニルスルホン酸、２−メチル−２−プロペニルスルホン酸、ビニル硫酸等のアルケニル基含有スルホン酸類；
ビニルスルホン酸アンモニウム、ビニルスルホン酸ナトリウム、ビニルスルホン酸カリウム、ナトリウムビニルアルキルスルホサクシネート等の金属塩やアンモニウム塩；
２−メチル−２−プロペニルスルホン酸アンモニウム、２−メチル−２−プロペニルスルホン酸ナトリウム、２−メチル−２−プロペニルスルホン酸カリウム等の２−メチル−２−プロペニルスルホン酸の金属塩、ならびにそのアンモニウム塩；
【０１２３】
（メタ）アクリルアミド、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ブチル（メタ）アクリルアミド、Ｎ−プロピル（メタ）アクリルアミド、Ｎ−ｔｅｒｔ−ブチル（メタ）アクリルアミド、Ｎ−ヘキシル（メタ）アクリルアミド、Ｎ−オクチル（メタ）アクリルアミド、Ｎ−ノニル（メタ）アクリルアミド、Ｎ−トリコシル（メタ）アクリルアミド、Ｎ−ノナデシル（メタ）アクリルアミド、Ｎ−ドコシル（メタ）アクリルアミド、Ｎ−メチレン（メタ）アクリルアミド、Ｎ−トリデシル（メタ）アクリルアミド、Ｎ−（５，５−ジメチルヘキシル）（メタ）アクリルアミド、クロトンアミド、マレインアミド、フマルアミド、メサコンアミド、シトラコンアミド、イタコンアミド、２−メチルプロパ−２−エノイルアミン、Ｎ，Ｎ−ジメチル（メタ）アクリルアミド、Ｎ，Ｎ−ジエチル−（メタ）アクリルアミド、Ｎ−［３−（Ｎ’，Ｎ’−ジメチルアミノ）プロピル］−（メタ）アクリルアミド、Ｎ−（ジブチルアミノメチル）（メタ）アクリルアミド、Ｎ−ビニルメタンアミド、Ｎ−ビニルアセトアミドなどの脂肪族系の（メタ）アクリルアミド；
【０１２４】
Ｎ−メトキシメチル（メタ）アクリルアミド、Ｎ−メトキシエチル（メタ）アクリルアミド、Ｎ−メトキシプロピル（メタ）アクリルアミド、Ｎ−メトキシブチル（メタ）アクリルアミド、Ｎ−メトキシヘキシル（メタ）アクリルアミド、Ｎ−メトキシオクチル（メタ）アクリルアミド、Ｎ−メトキシデシル（メタ）アクリルアミド、Ｎ−メトキシドデシル（メタ）アクリルアミド、Ｎ−メトキシオクタデシル（メタ）アクリルアミド、Ｎ−エトキシメチル（メタ）アクリルアミド、Ｎ−エトキシエチル（メタ）アクリルアミド、Ｎ−エトキシプロピル（メタ）アクリルアミド、Ｎ−エトキシブチル（メタ）アクリルアミド、Ｎ−エトキシヘキシル（メタ）アクリルアミド、Ｎ−エトキシオクチル（メタ）アクリルアミド、Ｎ−イソプロポキシメチル（メタ）アクリルアミド、Ｎ−イソプロポキシエチル（メタ）アクリルアミド、Ｎ−イソプロポキシプロピル（メタ）アクリルアミド、Ｎ−イソプロポキシブチル（メタ）アクリルアミド、Ｎ−イソプロポキシヘキシル（メタ）アクリルアミド、Ｎ−イソプロポキシオクチル（メタ）アクリルアミド、Ｎ−ブトキシメチル（メタ）アクリルアミド、Ｎ−ブトキシエチル（メタ）アクリルアミド、Ｎ−ブトキシプロピル（メタ）アクリルアミド、Ｎ−ブトキシブチル（メタ）アクリルアミド、Ｎ−ブトキシヘキシル（メタ）アクリルアミド、Ｎ−ブトキシオクチル（メタ）アクリルアミド、Ｎ−イソブトキシメチル（メタ）アクリルアミド、Ｎ−イソブトキシエチル（メタ）アクリルアミド、Ｎ−イソブトキシプロピル（メタ）アクリルアミド、Ｎ−イソブトキシブチル（メタ）アクリルアミド、Ｎ−イソブトキシヘキシル（メタ）アクリルアミド、Ｎ−イソブトキシオクチル（メタ）アクリルアミド、Ｎ−（ペントキシメチル）（メタ）アクリルアミド、Ｎ−１−メチル−２−メトキシエチル（メタ）アクリルアミド、Ｎ−（オキセタン−２−イルメトキシメチル）（メタ）アクリルアミド、Ｎ−（オキセタン−３−イルメトキシメチル）（メタ）アクリルアミド、Ｎ，Ｎ−ジ（メトキシメチル）メタ）アクリルアミド、Ｎ，Ｎ−ジ（エトキシメチル）（メタ）アクリルアミド等のＮ−アルコキシ基含有の（メタ）アクリルアミド；
【０１２５】
Ｎ−(２−オキソブタノイルエチル)（メタ）アクリルアミド、Ｎ−(２−オキソブタノイルプロピル)（メタ）アクリルアミド、Ｎ−(２−オキソブタノイルブチル)（メタ）アクリルアミド、Ｎ−(２−オキソブタノイルヘキシル)（メタ）アクリルアミド、Ｎ−(２−オキソブタノイルオクチル)（メタ）アクリルアミド、ダイアセトン（メタ）アクリルアミド等のカルボニル基を有する（メタ）アクリルアミド；
【０１２６】
（メタ）アクリルアミドスルホン酸、ｔｅｒｔ−ブチル−（メタ）アクリルアミドスルホン酸、（メタ）アクリルアミド−２−メチル−１−プロパンスルホン酸等のスルホン酸含有の（メタ）アクリルアミド；
（メタ）アクリロニトリル、α−クロロアクリロニトリル、クロトンニトリル、マレインニトリル、フマロニトリル、メサコンニトリル、シトラコンニトリル、イタコンニトリル、２−プロペンニトリル、（メタ）アクリル酸２−シアノエチルなどのニトリル基含有α，β−不飽和二重結合基含有化合物；
【０１２７】
酢酸（メタ）アリル、プロピオン酸（メタ）アリル、酪酸（メタ）アリル、カプリン酸（メタ）アリル、ラウリン酸（メタ）アリル、オクチル酸アリル、ヤシ油脂肪酸、ピバリン酸ビニル等の飽和カルボン酸の（メタ）アリルエステル；
例えば、グリシジルシンナマート、アリルグリシジルエーテル、１，３−ブタジエンモノオキシラン等のグリシジル基含有ビニルエステル；
【０１２８】
アセト酢酸（メタ）アリル、アセトプロピオン酸（メタ）アリル、アセトイソ酪酸（メタ）アリル、アセト酪酸（メタ）アリル、アセトバレリン酸（メタ）アリル、アセトヘキサン酸（メタ）アリル、アセト２−エチルヘキサン酸（メタ）アリル、アセトｎ−オクタン酸（メタ）アリル、アセトデカン酸（メタ）アリル、アセトドデカン酸（メタ）アリル、アセトオクタデカン酸（メタ）アリル、アセトピバリン酸（メタ）アリル、アセトカプリン酸（メタ）アリル、アセトクロトン酸（メタ）アリル、アセトソルビン酸（メタ）アリル、プロパノイル酢酸（メタ）アリル、ブチリル酢酸（メタ）アリル、イソブチリル酢酸（メタ）アリル、パルミトイル酢酸（メタ）アリル、ステアロイル酢酸（メタ）アリル、（メタ）アリルアルデヒド等のアシル基を有する脂肪族系の（メタ）アリル化合物；
【０１２９】
塩化ビニル、塩化ビニリデン、アリルクロライド等のビニルエステル；
アレン、１，２−ブタジエン、１，３−ブタジエン、２−メチル−１，３−ブタジエン、２−クロロ−１，３−ブタジエンなどのジエン；
ｃｉｓ−コハク酸ジアリル、２−メチリデンコハク酸ジアリル、（Ｅ）−ブタ−２−エン酸ビニル、（Ｚ）−オクタデカ−９−エン酸ビニル、（９Ｚ，１２Ｚ，１５Ｚ）−オクタデカ−９，１２，１５−トリエン酸ビニル等の多官能の不飽和結合を含有するα，β−不飽和二重結合基含有化合物；
【０１３０】
エチレン、プロピレン、１−ブテン、２−ブテン、２−メチルプロペン、１−ヘキセン、１−オクテン、１−デセン、１−ドデセン、１−テトラデセン、１−ヘキサデセン、１−オクタデセン、１−エイコセン、１−ドコセン、１−テトラコセン、１−ヘキサコセン、１−オクタコセン、１−トリアコンテン、１−ドトリアコンテン、１−テトラトアコンテン、１−ヘキサトリアコンテン、１−オクタトリアコンテン、１−テトラコンテン等ならびにその混合物やポリブテン−１，ポリペンテン−１，ポリ４−メチルペンテン−１等などのアルケン等が挙げられる。化合物（Ａ−４）は、単独または２種類以上を併用できる。
【０１３１】
これらの中でも化合物（Ａ−４）は、反応性の観点から（メタ）アクリロイル基を有する化合物が好ましい。また重合性組成物を接着剤として使用する場合、活性エネルギー線重合速度の観点からは、２官能以上の（メタ）アクリル酸エステルが好ましい。
【０１３２】
α，β−エチレン性不飽和二重結合基含有化合物（Ａ）は、α，β−エチレン性不飽和二重結合基含有化合物（Ａ）と活性エネルギー線重合開始剤（Ｂ）と含む活性エネルギー線反応性組成物１００重量％について、化合物（ＡＡ）が１〜７０重量％、化合物（Ａ−２）が１〜７０重量％、オリゴマー（Ａ−３）が１〜５０重量％、化合物（Ａ−４）が５０重量％以下であることが好ましい。上記構成成分を上記比率で使用すると活性エネルギー線硬化重合性組成物の凝集力や架橋度をより向上できるため、例えば積層体に使用する場合、耐熱性、耐湿熱性、寸法安定性がより向上する。また、基材の表面官能基と親和性が向上し接着性がより向上する。
【０１３３】
活性エネルギー線重合開始剤（Ｂ）は、活性エネルギー線照射によりラジカルが発生する化合物であればよく、公知の化合物から任意に選択して使用できる。本発明では活性エネルギー線重合性組成物全量中、活性エネルギー線重合開始剤（Ｂ）を０．０５〜２０重量％含有する。前記範囲で使用すると硬化性および所望の硬化物性能が得られる。
【０１３４】
活性エネルギー線重合開始剤（Ｂ）は、例えば２，２−ジメトキシ−２−フェニルアセトフェノン、アセトフェノン、ベンゾフェノン、キサントフルオレノン、ベンズアルデヒド、アントラキノン、３−メチルアセトフェノン、４−クロロベンゾフェノン、４，４’−ジアミノベンゾフェノン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、４−チオキサントン、カンファーキノン、および２−メチル−１−［４−（メチルチオ）フェニル］−２−モルホリノプロパン−１−オン等が挙げられる。
【０１３５】
活性エネルギー線重合開始剤（Ｂ）の市販品としては、例えばイルガキュアー１８４，９０７，６５１，１７００，１８００，８１９，３６９，および２６１（ＢＡＳＦ社製）、ＤＡＲＯＣＵＲ−ＴＰＯ（ＢＡＳＦ社製、２，４，６−トリメチルベンゾイル−ジフェニル−ホスフィンオキサイド）、ダロキュア−１１７３（メルク社製）、エザキュアーＫＩＰ１５０，およびＴＺＴ（日本シイベルヘグナー社製）、カヤキュアＢＭＳ，およびカヤキュアＤＭＢＩ（日本化薬社製）等が挙げられる。
また、分子内に少なくとも１個の（メタ）アクリロイル基を有する光重合開始剤を使用することもできる。
【０１３６】
またＵＶＡＣＵＲＥ１５９０（ダイセル・サイテック社製）、ＣＰＩ−１１０Ｐ（サンアプロ社製）、などのスルホニウム塩やＩＲＧＡＣＵＲＥ２５０（チバ・スペシャルティ・ケミカルズ社製）、ＷＰＩ−１１３（和光純薬社製）、Ｒｐ−２０７４（ローディア・ジャパン社製）等のヨードニウム塩などに例示される光酸発生剤も使用できる。光酸発生剤を使用すると硬化速度が速くなり、熱や湿度に対する耐久性に優れる硬化物が形成しやすくなる。
活性エネルギー線重合開始剤（Ｂ）は、単独または２種類以上を併用できる。
【０１３７】
また活性エネルギー線重合開始剤（Ｂ）とともに活性エネルギー線増感剤を併用することで架橋速度を向上できる。活性エネルギー線増感剤は、例えばアミン類、尿素類、含硫黄化合物、含燐化合物、含塩素化合物、および、ニトリル、およびその他の含窒素化合物棟が挙げられる。これらの中でもアントラセン系、ベンゾフェノン系、チオキサントン系、ペリレン、フェノチアジン、およびローズベンガル等の化合物が好ましい。
【０１３８】
本発明の活性エネルギー線重合性組成物は、α，β−エチレン性不飽和二重結合基含有化合物（Ａ）と、活性エネルギー線重合開始剤（Ｂ）と、水分（単に“水”ということがある）とを含有する。水分は、α，β−エチレン性不飽和二重結合基含有化合物（Ａ）と、活性エネルギー線重合開始剤（Ｂ）と含む活性エネルギー線反応性組成物１００重量部に対し、０．０１〜１０重量部含有する。水分を所定量含むことで硬化性、基材との密着性、耐熱性、寸法安定性等が向上する。これらの効果は、水分によりラジカル重合における連鎖移動が抑制され成長反応が向上することで硬化物の凝集力が増加しているためである。さらに、水分は、基材や活性エネルギー線反応性組成物と水素結合を形成し、凝集力向上や基材への密着性を向上させている。なお水分は、０．５〜７重量部が好ましく、１〜５重量部がより好ましい。
【０１３９】
本発明の重合性組成物は、有機溶剤を含まないことが好ましいが、活性エネルギー線重合開始剤（Ｂ）を溶解させるため少量の有機溶剤を含んでもよい。有機溶剤の含有量は、重合性組成物中５重量％以下が好ましい。
【０１４０】
本発明の活性エネルギー線重合性組成物は、α，β−エチレン性不飽和二重結合基含有化合物（Ａ）に加え、さらにカチオン重合性化合物を含有しても良い。
【０１４１】
カチオン重合性化合物は、例えばオキシラン化合物が好ましい。オキシラン化合物は、例えばオキシラン、メチルオキシラン、フェニルオキシラン、１，２−ジフェニルオキシラン、メチリデンオキシラン、オキシラニルメチル、オキシラニルメタノール、オキシランカルボン酸、（クロロメチル）オキシラン、（ブロモメチル）オキシラン、オキシラニルアセトニトリル等の脂肪族系環状エーテル基；
３，４−オキシランシクロヘキシルメチル ３，４−オキシランシクロヘキサンカルボキシレート、３，４−オキシラン−６−メチルシクロヘキシルメチル ３，４−オキシラン−６−メチルシクロヘキサンカルボキシレート、エチレンビス（３，４−オキシランシクロヘキサンカルボキシレート）、ビス（３，４−オキシランシクロヘキシルメチル）アジペート、ビス（３，４−オキシラン−６−メチルシクロヘキシルメチル） アジペート、ジエチレングリコールビス（３，４−オキシランシクロヘキシルメチルエーテル）、エチレングリコールビス（３，４−オキシランシクロヘキシルメチルエーテル）、２，３，１４，１５−ジオキシラン−７，１１，１８，２１−テトラオキサトリスピロ−［５．２．２．５．２．２］ヘンイコサン（また、３，４−オキシランシクロヘキサンスピロ−２’，６’−ジオキサンスピロ−３’’，５’’−ジオキサンスピロ−３’’’，４’’’−オキシランシクロヘキサンとも命名できる化合物）、４−（３，４−オキシランシクロヘキシル）−２，６−ジオキサ−８，９−オキシランスピロ［５．５］ウンデカン、４−ビニルシクロヘキセンジオキサイド、ビス−２，３−オキシランシクロペンチルエーテル、およびジシクロペンタジエンジオキサイド等の脂環式環に結合した三員環状の環状エーテル基が挙げられる。オキシラン化合物は、単独または２種類以上を併用できる。
【０１４２】
オキシラン化合物は、耐熱性や耐湿熱性向上のため、芳香環を有するオキシラン化合物であることがより好ましい。
【０１４３】
前記芳香環の置換基は、例えばフェニル、フェニレン、トリル、トリレノ、ベンジル、ベンジリデン、ベンジリジン、キシリル、キシリレン、フタリリデン、イソフタリリデン、テレフタリリデン、フェネチリデン、フェネチリジン、スチリル、スチリリデン、as-プソイドクミル、v-プソイドクミル、s-プソイドクミル、メシチル、クメニル、α-クミル、ヒドロシンナミル、シンナミル、シンナミリデン、シンナミリジン、ジュリル、ジュリレン、チミル、カルバクリル 、クミニル、クミニリデン、ネオフィル、キセニル、ベンズヒドリル、ベンズヒドリリデン、トリチル等が挙げられる。
【０１４４】
また、シクロプロペン、シクロブテン、シクロペンテン、シクロヘキセン、シクロヘプテン、シクロオクテン、シクロブタジエン、シクロペンタジエン、シクロヘキサジエン、シクロヘプタジエン、シクロオクタシ゛エン等のシクロアルケン；
【０１４５】
環を構成する炭素数が３以上の[4n+2]アヌレン（ただしベンゼンを含まない）が挙げられる。
【０１４６】
ビフェニル、トリフェニルメタン等の芳香族多環化合物；
【０１４７】
ペンタレン、インデン、インダン、ニンヒドリン、ナフタレン、テトラリン、デカリン、サポタレン、カダレン、オイダレン、ナフトール、メナジオール、ゴシポール、ナフトキノン、ラウソン、ユグロン、メナジオン、プルンバギン、フチオコール、エキノクロムＡ、アルカンニン、シコニン、アセトナフトン、ナフトエ酸、ナフトイル、ナフタル酸、ナフタラート、アセトメナフトン、ナフチオン酸、ナフチオナート、ナフチオニル、ダンシル、クロセイン酸、フラビアン酸、クロモトロプ酸、ネオクペロン、アズレン、カマズレン、グアイアズレン、ヘプタレン、オクタレン、プルプロガリン等の炭素縮合二環系：
【０１４８】
as−インダセン、s−インダセン、as−ヒドロインダセン、s−ヒドロインダセン、ビフェニレン、アセナフチレン、アセナフテン、アセナフトキノン、フルオレン、フェナレン、ペリナフテン、フェナントレン、フェナントリル、フェナントリリウム、フェナントリリデン、フェナントリレン、フェナントロール、モルホール 、フェナントロン、フェナントラキノン、ピマントレン、レテン、アントラセン、アントリル、アントリリウム、アントリリデン、アントリレン、アントロール、アントラノール 、アントラロビン、アントラリン、ジトラノール、アントロイル、アントロン、ビアントロン、アントラキノン、アントラキノニル、アントラキノニレン、アリザリン、キニザリン、アントラルフィン、クリサジン、アントラガロール、プルプリン、フラボプルプリン、アントラプルプリン、キナリザリン、テクトキノン、クリソファノール、クリソファン酸、エモジン、レイン、ケルメス酸、カルミン酸、ジアントリミド、アントリミド、クリサンミン酸、コルヒチン等の炭素縮合三環系；
【０１４９】
トリンデン、トリンダン、フルオランテン、アセフェナントリレン、アセフェナントレン、アセアントリレン、アセアントレン、トリフェニレン、ピレン、クリセン、テトラフェン、テトラセン、ナフタセン、ルブレン、テトラサイクリン、クロルテトラサイクリン、オキシテトラサイクリン、プレイアデン、ベンゾアントロン等の炭素縮合四環系；
【０１５０】
ピセン、ペリレン、ペンタフェン、ペンタセン、テトラフェニレン、コラントリレン、コラントレン等の炭素縮合五環系；
【０１５１】
コランヌレン、フルミネン、アンタントレン、ゼトレン、ヘキサヘリセン、ヘキサフェン、ヘキサセン、ルビセン、コロネン、トリナフチレン、ヘプタフェン、ヘプタセン、ピラントレン、オクタフェン、オクタセン、テリレン、ナフタセノナフタセン、ノナフェン、ノナセン、ビオラントレン、ビオラントロン、イソビオラントレン、イソビオラントロン、オバレン、デカフェン、デカセン、デカシクレン、ペンタセノペンタセン、クアテリレン、ヘキサセノヘキサセン等の環数６以上の炭素縮合環系が挙げられる。
【０１５２】
オキシラン化合物以外のカチオン重合性組成物としては、４員環エーテルであるオキセタニル基含有化合物や５員環以上の環状エーテル化合物、２個以上の酸素または酸素以外のヘテロ基を有する環状ヘテロ化合物が好ましい。
【０１５３】
オキセタニル基含有化合物としては、例えば３−エチル−３−ヒドロキシメチルオキセタン、１，４−ビス[（３−エチル−３−オキセタニル）メトキシメチル]ベンゼン、ジ（１−エチル−３−オキセタニル）メチルエーテル、３−エチル−３−（フェノキシメチル）オキセタン、３−エチル−３−（２−エチルヘキシロキシメチル）オキセタン、フェノールノボラックオキセタン、３‐エチル−｛（３−トリエトキシシリルプロポキシ）メチル｝オキセタン等が挙げられる。オキセタニル基含有化合物は、単独または２種類以上を併用できる。
【０１５４】
環状ヘテロ化合物は、環状エステル化合物、環状ホルマール化合物、環状カーボネート化合物、含フッ素環状化合物等が好ましい。環状エステル化合物は、ラクトンが好ましい。環状ホルマール化合物は、ジオキソラン、ジオキサンおよびトリオキサンから選択される化合物であることがより好ましい。
【０１５５】
環状カーボネートは、例えばグリコールとジアルキルカーボネートとの反応によって得られるポリマーを解重合する方法（特開平２−５６３５６号公報参照）、または対応するアルキレンオキシドと二酸化炭素の反応によって合成することができる。環状カーボネートは、５員環，６員環または７員環以上の構造を有し、５員環では、１，３−ジオキソラン、６員環では１，３−ジオキサン、７員環では１，３−ジオキセパンに含まれるが、２位の炭素がカルボニル炭素のため、環状カーボネートとして独立に分類される。
環状カーボネートは、例えばエチレンカーボネート（１，３−ジオキソラン−２−オンとも称する）、プロピレンカーボネート、ブチレンカーボネート、４‐ペンチル‐１，３−ジオキソラン−２−オン、４−ブチル−１，３−ジオキソラン−２−オン、４−プロピル−１，３−ジオキソラン−２−オン、４−（イソプロポキシメチル）−１，３−ジオキソラン−２−オン、４−ヘキシル−１，３−ジオキソラン−２−オン、４−ヘキシル−５−メチレン−１，３−ジオキソラン−２−オン、４，５−ジメチル−１，３−ジオキソラン−２−オン、４，４，５，５−テトラメチル−１，３−ジオキソラン−２−オン、４−オクチル−１，３−ジオキソラン−２−オン、４−ノニル−５−ビニル−１，３−ジオキソラン−２−オン、４−デシル−１，３−ジオキソラン−２−オン、４，５−ビスメチレン−１，３−ジオキソラン−２−オン、４，４−ジメチル−１，３−ジオキソラン−２−オン、４，４，５，５−テトラエチル−１，３−ジオキソラン−２−オン、ヘキサヒドロ−１，３−ベンゾジオキソール−２−オン、４−イソプロピル−４−メチル−５−メチレン−１，３−ジオキソラン−２−オン、ビニレンカーボネート、アリルエチレンカーボネート、アリルコハク酸無水物、４‐ビニル−１，３−ジオキソラン−２−オン、４−フェネチル−５−ビニル−１，３−ジオキソラン−２−オン、４−メチレン−１，３−ジオキソラン−２−オン、４−（３−ブテニル）−１，３−ジオキソラン−２−オン、４−（５−ヒドロキシ−６，６−ジメチルテトラヒドロ−２Ｈ−ピラン−２−イル）−１，３−ジオキソラン−２−オン、４−［（Ｅ）−ヨードメチレン］−５−シクロプロピル−１，３−ジオキソラン−２−オン、４−シクロヘキシル−５−ビニル−１，３−ジオキソラン−２−オン、４−（アリルオキシ）−４，５，５−トリメチル−１，３−ジオキソラン−２−オン、４−［（１Ｅ）−１，３−ブタジエニル］−１，３−ジオキソラン−２−オン、４−エチル−４−メチル−５−メチレン−１，３−ジオキソラン−２−オン、４−（２−メチル−２−プロペニリデン）−５，５−ジメチル−１，３−ジオキソラン−２−オン、４−［４−（メトキシカルボニルオキシ）ブチル］−１，３−ジオキソラン−２−オン、４−ビニル−５，５−ジエチル−１，３−ジオキソラン−２−オン、４−フェニル−５−ビニル−１，３−ジオキソラン−２−オン、４，５，５−トリメチル−４−（１−プロピニル）−１，３−ジオキソラン−２−オン、４−ビニル−５，５−ビス（２−シクロヘキシルエチル）−１，３−ジオキソラン−２−オン、４，５，５−トリメチル−４−（３−メチル−３−ブテン−１−イニル）−１，３−ジオキソラン−２−オン、４−（ビニルオキシメチル）−１，３−ジオキソラン−２−オン、４，４−ジメチル−５−［（Ｅ）−３−ブテン−１−イリデン］−１，３−ジオキソラン−２−オン、４−［（Ｅ）−３−ブテン−１−イリデン］−１，３−ジオキソラン−２−オン、４，４−ジメチル−５−［（Ｚ）−１−フェニル−３−ブテン−１−イリデン］−１，３−ジオキソラン−２−オン、メタクリル酸（２−オキソ−１，３−ジオキソラン−４−イル）メチル、４−メチル−５−［（Ｅ）−３−ブテン−１−イリデン］−１，３−ジオキソラン−２−オン、４−メチル−５−［（Ｚ）−３−ブテン−１−イリデン］−１，３−ジオキソラン−２−オン、４，４−ジメチル−５−［（Ｚ）−２−ブチン−１−イリデン］−１，３−ジオキソラン−２−オン、４，４−ジメチル−５−［（Ｅ）−エチリデン］−１，３−ジオキソラン−２−オン、４，４−ジメチル−５−［（Ｚ）−３−ブテン−１−イリデン］−１，３−ジオキソラン−２−オン、４−（１−ヘキシニル）−４−メチル−１，３−ジオキソラン−２−オン、４−（１−プロペニルオキシメチル）−１，３−ジオキソラン−２−オン、４−［（１Ｅ）−１−メチル−３−ブテニリデン］−１，３−ジオキソラン−２−オン、４−［（１Ｚ）−１−フェニル−３−ブテニリデン］−１，３−ジオキソラン−２−オン、４，４−ジペンチル−５−［（１Ｅ）−１，３−ブタジエニル］−１，３−ジオキソラン−２−オン、４−フェニル−５−メチレン−１，３−ジオキソラン−２−オン、４−メチル−５−メチレン−１，３−ジオキソラン−２−オン、４−メチル−４−ビニル−５−メチレン−１，３−ジオキソラン−２−オン、４−プロパルギル−５−メチレン−１，３−ジオキソラン−２−オン、４−［（Ｅ）−ブロモメチレン］−１，３−ジオキソラン−２−オン、［（Ｅ）−２−オキソ−５，５−ジメチル−１，３−ジオキソラン−４−イリデン］酢酸エチル、４−［（Ｅ）−２−（ｔｅｒｔ−ブトキシカルボニルオキシ）エチリデン］−１，３−ジオキソラン−２−オン、４−エチル−５−メチレン−１，３−ジオキソラン−２−オン、４−（ヒドロキシメチル）−１，３−ジオキソラン−２−オン、４−［（Ｅ）−２−（ｔｅｒｔ−ブトキシカルボニルオキシ）エチリデン］−５−メチル−１，３−ジオキソラン−２−オン、４，５−ジビニル−１，３−ジオキソラン−２−オン、４−（１−ナフチル）−５−ビニル−１，３−ジオキソラン−２−オン、４，４−ビス（２−シクロヘキシルエチル）−５−［（１Ｅ）−１，３−ブタジエニル］−１，３−ジオキソラン−２−オン、（４Ｓ）−４−フェニル−４−メチル−５−（１，３−ブタジエニル）−１，３−ジオキソラン−２−オン、４−（２−プロピン−１−イリデン）−５，５−ジメチル−１，３−ジオキソラン−２−オン、４，４−ジメチル−５−メチレン−１，３−ジオキソラン−２−オン、５−ブチル−５−メチル−４−メチレン−１，３−ジオキソラン−２‐オン、グリセリンカーボネート、４−（ブトキシメチル）−１，３−ジオキソラン−２−オン、４−（アリルオキシメチル）−１，３−ジオキソラン−２−オン、４−（ヒドロキシメチル）−１，３−ジオキソラン−２−オン、４−（メトキシメチル）−１，３−ジオキソラン−２−オン、４−（４−エテニルベンジルオキシメチル）−１，３−ジオキソラン−２−オン、４−エチル−４−メチル−５−（３−フェニルプロピリデン）−１，３−ジオキソラン−２−オン、４−エチル−４−メチル−５−ベンジリデン−１，３−ジオキソラン−２−オン、４−（ヘキシルチオメチル）−１，３−ジオキソラン−２−オン、４，４−ジメチル−５−［（Ｅ）−２−フェニルエチリデン］−１，３−ジオキソラン−２−オン、４−（ｐ−トリル）−１，３−ジオキソラン−２−オン、４−メチル−５−フェニル−１，３−ジオキソラン−２−オン、４−ベンジル−１，３−ジオキソラン−２−オン、４−（ベンジルオキシメチル）−１，３−ジオキソラン−２−オン、４−フェニル−１，３−ジオキソラン−２−オン、４−フェニル−４−メチル−５−メチレン−１，３−ジオキソラン−２−オン、４−フェニル−１，３−ジオキソラン−２−オン、４−メチル−４−フェニル−１，３−ジオキソラン−２−オン、４−フェノキシ−１，３−ジオキソラン−２−オン、４−ブトキシ−４，５−ジメチル−５−フェニル−１，３−ジオキソラン−２−オン、（４Ｓ）−４β−（フェニルエチニル）−４−フェネチル−５−［（Ｚ）−ベンジリデン］−１，３−ジオキソラン−２−オン、４−［４−（フェノキシカルボニルオキシ）ブチル］−１，３−ジオキソラン−２−オン、４−［４−（グリシジルカルバモイルオキシ）ブチル］−１，３−ジオキソラン−２−オン、４−オキシラニル−１，３−ジオキソラン−２−オン、４−［４−（２−オキソ−１，３−ジオキソラン−４−イルメチルカルバモイルオキシ）ブチル］−１，３−ジオキソラン−２−オン、４−（２−オキソ−１，３−ジオキソラン−４−イルメチルカルバモイルオキシメチル）−１，３−ジオキソラン−２−オン、４，４′−ビ［１，３−ジオキソラン−２−オン］、４，４′−テトラメチレンビス（１，３−ジオキソラン−２−オン）、４，４′−（エチレンビスチオビステトラメチレン）ビス（１，３−ジオキソラン−２−オン）、４，４′−［１，６−ヘキサンジイルビス（オキシメチレン）］ビス（１，３−ジオキソラン−２−オン）、４，４′−［ヘキサメチレンビス（チオエチレン）］ビス（１，３−ジオキソラン−２−オン）、４，４′−［イソブチリデンビス（４，１−フェニレン）ビスオキシビスメチレン］ビス（１，３−ジオキソラン−２−オン）、４，４′−［イソプロピリデンビス［（４，１−フェニレン）オキシメチレン］］ビス（１，３−ジオキソラン−２−オン）、４，４−ジメチル−５−［（Ｚ）−ベンジリデン］−１，３−ジオキソラン−２−オン、４−［２−（ベンジルオキシ）エチル］−１，３−ジオキソラン−２−オン、４−［２−（トリチルオキシ）エチル］−１，３−ジオキソラン−２−オン、４，５−ジフェニル−１，３−ジオキソラン−２−オン、４，４−ジメチル−５−［１−（１−ナフチル）エテニル］−１，３−ジオキソラン−２−オン、４，４−ジメチル−５−［１−（２−ナフチル）エテニル］−１，３−ジオキソラン−２−オン、４，４−ジメチル−５−［１−（４−メチルフェニル）エテニル］−１，３−ジオキソラン−２−オン、４，４−ジメチル−５−［１−（４−メトキシフェニル）エテニル］−１，３−ジオキソラン−２−オン、４，４−ジメチル−５−［１−（４−ヒドロキシフェニル）エテニル］−１，３−ジオキソラン−２−オン、４，４−ジメチル−５−（１−メチレン−２−フェニル−２−プロペニル）−１，３−ジオキソラン−２−オン、４，４−ジメチル−５−［（Ｅ）−１−メチレン−３−フェニル−２−プロペニル］−１，３−ジオキソラン−２−オン、４，４−ジメチル−５−（１−フェニルエテ���ル）−１，３−ジオキソラン−２−オン、４−メチル−５−（１−フェニルエテニル）−１，３−ジオキソラン−２−オン、４，４−ジメチル−５−［（Ｅ）−３−フェニル−１−プロペニル］−１，３−ジオキソラン−２−オン、４−（１−フェニルエテニル）−１，３−ジオキソラン−２−オン、４，４−ジメチル−５−（１−フェニル−１−プロペニル）−１，３−ジオキソラン−２−オン、４，４−ジメチル−５−（１，２−ジフェニルエテニル）−１，３−ジオキソラン−２−オン、４，４−ジメチル−５−（２−メチル−１−フェニル−１−プロペニル）−１，３−ジオキソラン−２−オン、４，４，５−トリメチル−５−（１−フェニルエテニル）−１，３−ジオキソラン−２−オン、４−（ベンジルオキシメチル）−１，３−ジオキソラン−２−オン、４，４−ジフェニル−１，３−ジオキソラン−２−オン、４，４′−［（１，３−フェニレン）ビス（オキシメチレン）］ビス（１，３−ジオキソラン−２−オン、４，４−ジメチル−５−［（Ｚ）−１−ナフチルメチレン］−１，３−ジオキソラン−２−オン、４，４−ジメチル−５−［（Ｚ）−４−メトキシベンジリデン］−１，３−ジオキソラン−２−オン、４，４−ジメチル−５−［（Ｚ）−４−ヒドロキシベンジリデン］−１，３−ジオキソラン−２−オン、４−（フェニルエチニル）−４−メチル−１，３−ジオキソラン−２−オン、４−（フェニルエチニル）−４，５−ジメチル−１，３−ジオキソラン−２−オン、４−［１−（４−メトキシフェノキシ）ビニル］−５，５−ジエチル−１，３−ジオキソラン−２−オン、４−［１−（４−メトキシフェノキシ）エテニル］−５，５−ジメチル−１，３−ジオキソラン−２−オン、４−［３−（ベンジルオキシ）プロピル］−５−メチル−１，３−ジオキソラン−２−オン、７−［２−（２−オキソ−１，３−ジオキソラン−４−イル）エトキシ］−２Ｈ−１−ベンゾピラン−２−オン、７−［２−（２−オキソ−４−メチル−１，３−ジオキソラン−４−イル）エトキシ］−２Ｈ−１−ベンゾピラン−２−オン、５−（ベンジルオキシ）−１，３−ジオキソラン−２−オン、４−（イソブトキシメチル）−１，３−ジオキソラン−２−オン、４−（４−ノニルベンジルオキシメチル）−１，３−ジオキソラン−２−オン、４−（４−クロロフェニルチオメチル）−１，３−ジオキソラン−２−オン、４−［３−（クロロメチル）フェニル］−
１，３−ジオキソラン−２−オン、４−［４−（クロロメチル）フェニル］−１，３−ジオキソラン−２−オン、４，４−ジプロピル−５−［１−（４−メトキシフェノキシ）エテニル］−１，３−ジオキソラン−２−オン、４，４−ジペンチル−５−［１−（４−メトキシフェノキシ）エテニル］−１，３−ジオキソラン−２−オン、４，４−ジイソプロピル−５−［１−（４−メトキシフェノキシ）エテニル］−１，３−ジオキソラン−２−オン、４，４−ジフェネチル−５−［１−（４−メトキシフェノキシ）エテニル］−１，３−ジオキソラン−２−オン、４，４−ビス（２−シクロヘキシルエチル）−５−［１−（４−メトキシフェノキシ）エテニル］−１，３−ジオキソラン−２−オン、４−［１−（フェニルチオ）シクロヘキシル］−１，３−ジオキソラン−２−オン、４−（３−メトキシ−４−エトキシフェニル）−５−（ヒドロキシメチル）−１，３−ジオキソラン−２−オン、４−（フェノキシカルボニルオキシメチル）−１，３−ジオキソラン−２−オン、４−ベンジリデン−５，５−ジメチル−１，３−ジオキソラン−２−オン、４−［（２−ナフチル）メチレン］−５，５−ジメチル−１，３−ジオキソラン−２−オン、４−（４−クロロベンジリデン）−５，５−ジメチル−１，３−ジオキソラン−２−オン、５−メチル−５−フェニル−４−（３−フェニルプロピリデン）−１，３−ジオキソラン−２−オン、５，５−ジメチル−４−（３−フェニルプロピリデン）−１，３−ジオキソラン−２−オン、４−［４−（クロロカルボニルオキシ）ブチル］−１，３−ジオキソラン−２−オン、４−クロロ−１，３−ジオキソラン−２−オン、４−クロロ−４，５−ジメチル−１，３−ジオキソラン−２−オン、４−（クロロカルボニルオキシメチル）−１，３−ジオキソラン−２−オン、４−（ｐ−クロロフェノキシメチル）−１，３−ジオキソラン−２−オン、４−（クロロメチル）−１，３−ジオキソラン−２−オン、４，５−ジクロロ−１，３−ジオキソラン−２−オン、（４Ｓ，５Ｒ）−４，５−ジフェニル−１，３−ジオキソラン−２−オン、４α，５α−ジメチル−１，３−ジオキソラン−２−オン、（４Ｒ，５Ｒ）−４，５−ジメチル−１，３−ジオキソラン−２−オン、（４Ｓ，５Ｓ）−４，５−ジメチル−１，３−ジオキソラン−２−オン、（４Ｓ）−４β−メチル−１，３−ジオキソラン−２−オン、（Ｒ）−４−メチル−１，３−ジオキソラン−２−オン、（Ｓ）−５−エチル−１，３−ジオキソラン−２−オン、４−［（トリフェニルシリル）メチル］−５，５−ジメチル−１，３−ジオキソラン−２−オン、４−［９−（３−チエニル）ノニル］−１，３−ジオキソラン−２−オン、４−（メチルアミノメチル）−１，３−ジオキソラン−２−オン、４−（４−クロロフェニルチオ）−１，３−ジオキソラン−２−オン、４−（フェニルチオ）−１，３−ジオキソラン−２−オン、４−（４−メトキシフェニルチオ）−１，３−ジオキソラン−２−オン、４−（４−ブロモフェニルチオ）−１，３−ジオキソラン−２−オン４−（フェニルチオメチル）−１，３−ジオキソラン−２−オン、４，４′−［スルホニルビス（ｐ−フェニレンオキシメチレン）］ビス（１，３−ジオキソラン−２−オン）、４−（４−メチルフェニルチオ）−１，３−ジオキソラン−２−オン、４，４，５，５−テトラメチル−２−（フェニルスルホニルオキシイミノ）−１，３−ジオキソラン、２−（４−ニトロフェノキシ）−４−メチル−２−ホスファ（Ｖ）−１，３−ジオキソラン−２−オン、４−（グリシジルオキシメチル）−１，３−ジオキソラン−２−オン、グリシジルカルバミド酸（２−オキソ−１，３−ジオキソラン−４−イル）メチル、４−（ノルボルナ−５−エン−２−イル）−１，３−ジオキソラン−２−オン、４−［２−（２−ナフチル）エチル］−５−メトキシ−１，３−ジオキソラン−２−オン、４−［２−（１−ナフチル）エチル］−５−メトキシ−１，３−ジオキソラン−２−オン、４，４−ジメチル−５−（３−チエニルメチレン）−１，３−ジオキソラン−２−オン、４−［２−［ジメチル（トリメチルシリルオキシ）シリル］エチル］−１，３−ジオキソラン−２−オン、４−［２−［（メチル）ビス（トリメチルシリルオキシ）シリル］エチル］−１，３−ジオキソラン−２−オン、４−［２−（トリメチルシリル）エチル］−１，３−ジオキソラン−２−オン、４−［４−（グリシジルカルバモイルオキシ）ブチル］−１，３−ジオキソラン−２−オン、４−［４−（２−オキソ−１，３−ジオキソラン−４−イルメチルカルバモイルオキシ）ブチル］−１，３−ジオキソラン−２−オン、４−［４−（グリシジルカルバモイルオキシ）ブチル］−１，３−ジオキソラン−２−オン、４−（２−オキソ−１，３−ジオキソラン−４−イルメチルカルバモイルオキシメチル）−１，３−ジオキソラン−２−オンなどの５員環カーボネート；
【０１５６】
炭酸トリメチレン（１，３−ジオキサン−２−オンともいう）、４−メチル−１，３−ジオキサン−２−オン、炭酸２，２−ジメトキシプロパン−１，３−ジイル、５−メチル−１，３−ジオキサン−２−オン、５，５−ジメチル−１，３−ジオキサン−２−オン（ネオペンチルグリコールカーボネートとも称する）、５−メチル−５−プロピル−１，３−ジオキサン−２−オン、５−ヒドロキシメチル−５−メチル−１，３−ジオキサン−２−オン、４−フェニル−１，３−ジオキサン−２−オン、５−（ヒドロキシメチル）−５−エチル−１，３−ジオキサン−２−オン、４−メチレン−１，３−ジオキサン−２−オン、５，５−ジメチル−４−エテニル−１，３−ジオキサン−２−オン、５−シアノ−５−メチル−１，３−ジオキサン−２−オン、４，４−ジメチル−１，３−ジオキサン−２−オン、５−ブチル−１，３−ジオキサン−２−オン、５，５−ジエチル−１，３−ジオキサン−２−オン、５−エチル−５−フェニル−１，３−ジオキサン−２−オン、メタクリル酸２−オキソ−５−エチル−１，３−ジオキサン−５−イルメチル、５−メチル−５−フェニル−１，３−ジオキサン−２−オン、４−スチリル−５，５−ジメチル−１，３−ジオキサン−２−オン、４−スチリル−１，３−ジオキサン−２−オン、４−（１−ヘプテニル）−１，３−ジオキサン−２−オン、４−エテニル−６−フェニル−１，３−ジオキサン−２−オン、４−イソプロペニル−６−フェニル−１，３−ジオキサン−２−オン、４−アリル−６−フェニル−１，３−ジオキサン−２−オン、４−エテニル−６−ｔｅｒｔ−ブチル−１，３−ジオキサン−２−オン、４−スチリル−５，５−ジメチル−６−イソプロピル−１，３−ジオキサン−２−オン、５−［２−（２−アミノ−９Ｈ−プリン−９−イル）エチル］−１，３−ジオキサン−２−オン、４−（１−フェニルエテニル）−１，３−ジオキサン−２−オン、５，５−ジフェニル−１，３−ジオキサン−２−オン、５−メチル−４−（１−フェニルエテニル）−１，３−ジオキサン−２−オン、４，４−ジメチル−６−（１−フェニルエテニル）−１，３−ジオキサン−２−オン、５−メチレン−１，３−ジオキサン−２−オン、４−［（Ｅ）−スチリル］−１，３−ジオキサン−２−オン、５−オクチル−１，３−ジオキサン−２−オン、５−ドデシル−１，３−ジオキサン−２−オン、２−オキソ−５−メチル−１，３−ジオキサン−５−カルボン酸ベンジル、４，６−ジメチル−１，３−ジオキサン−２−オン、４−メトキシ安息香酸２−オキソ−５−メチル−１，３−ジオキサン−５−イルメチル、安息香酸２−オキソ−５−メチル−１，３−ジオキサン−５−イルメチル、４−ニトロ安息香酸２−オキソ−５−メチル−１，３−ジオキサン−５−イルメチル、４，４，６−トリメチル−１，３−ジオキサン−２−オン、５−エチル−５−（メトキシカルボニルオキシメチル）−１，３−ジオキサン−２−オン、５−エチル−５−（エトキシカルボニルオキシメチル）−１，３−ジオキサン−２−オン、５−（４−ブトキシフェニル）−１，３−ジオキサン−２−オン、５−［４−（ペンチルオキシ）フェニル］−１，３−ジオキサン−２−オン、５−（４−プロポキシフェニル）−１，３−ジオキサン−２−オン、５−［４−（ヘキシルオキシ）フェニル］−１，３−ジオキサン−２−オン、５−アリル−１，３−ジオキサン−２−オン、５−（ベンジルオキシカルボニル）−１，３−ジオキサン−２−オン、５−メチル−４−（ベンゾイルオキシメチル）−１，３−ジオキサン−２−オン、５−メチル−４−（４−ニトロベンゾイルオキシメチル）−１，３−ジオキサン−２−オン、５−メチル−４−（４−メトキシベンゾイルオキシメチル）−１，３−ジオキサン−２−オン、５−（４−メチレン−５−ヘキセン−１−イリデン）−１，３−ジオキサン−２−オン、５−エチル−５−（４−ビニルベンジルオキシメチル）−１，３−ジオキサン−２−オン、５−エチル−５−（４−ビニルベンジルオキシメチル）−１，３−ジオキサン−２−オン、５−（ベンジルオキシ）−１，３−ジオキサン−２−オン、５−ヒドロキシ−１，３−ジオキサン−２−オン、４−メチレン−５，５−ジメチル−１，３−ジオキサン−２−オン、５−エチル−５−（２−ヒドロキシエチル）−１，３−ジオキサン−２−オン、４−［１−（フェニルチオ）シクロヘキシル］−１，３−ジオキサン−２−オン、４−［４−（オクチルオキシ）フェニルアゾ］−６−ヘキシル−１，３−ジオキサン−２−オン、４−（４−メトキシフェニルアゾ）−６−ヘキシル−１，３−ジオキサン−２−オン、４−［４−（オクチルオキシ）フェニルアゾ］−６−デシル−１，３−ジオキサン−２−オン、２−オキソ−５−メチル−１，３−ジオキサン−５−カルボン酸アリル、４−［１−（フェニルチオ）シクロヘキシル］−５，５−ジメチル−１，３−ジオキサン−２−オン、４−アリル−６−メチル−１，３−ジオキサン−２−オン、５−エチル−５−（ベンジルオキシメチル）−１，３−ジオキサン−２−オン、５−［２−（ベンジルオキシ）エトキシ］−１，３−ジオキサン−２−オン、５−（アリルオキシ）−１，３−ジオキサン−２−オン、５−［３−（２−ヒドロキシエチルチオ）プロポキシ］−１，３−ジオキサン−２−オン、５−（ベンジルオキシカルボニルアミノ）−１，３−ジオキサン−２−オン、５−［６−［４−（４−ペンチルシクロヘキシル）フェノキシ］ヘキシルオキシ］−１，３−ジオキサン−２−オン、４−（ヨ−ドメチル）−６−［２−（４−メトキシベンジルオキシ）エチル］−１，３−ジオキサン−２−オン、（５Ｓ）−４−ビニル−５β−（２，２−ジメトキシエチル）−１，３−ジオキサン−２−オン、５−アリル−５−プロパルギル−１，３−ジオキサン−２−オン、４−ビニル−５−（１−メチル−５−イミダゾリルメチル）−１，３−ジオキサン−２−オン、５−ベンジリデン−１，３−ジオキサン−２−オン、５−（グリシジルオキシメチル）−５−エチル−１，３−ジオキサン−２−オン、５−（アリルオキシメチル）−５−エチル−１，３−ジオキサン−２−オン、５，５−ビス（アジドメチル）−１，３−ジオキサン−２−オン、５−メチル−５−［［２−（ビニルスルホニル）エチル］チオメチル］−１，３−ジオキサン−２−オン、５−（アリルオキシメチル）−５−エチル−１，３−ジオキサン−２−オン、５，５′−（オキシビスメチレン）ビス（５−エチ���−１，３−ジオキサン−２−オン）、５，５′−（４，７−ジチアデカン−１，１０−ジイル）ビス（１，３−ジオキサン−２−オン）、５，５′−（エチレンビスチオビステトラメチレン）ビス（１，３−ジオキサン−２−オン）、５−メチル−５−（２−オキソ−１，３−ジオキソラン−４−イルメチル）−１，３−ジオキサン−２−オン、５−エチル−５−（２−オキソ−１，３−ジオキソラン−４−イルメチル）−１，３−ジオキサン−２−オン、５−［（２−オキソ−１，３−ジオキソラン−４−イル）メチル］−５−プロピル−１，３−ジオキサン−２−オン、５−（２−オキソ−１，３−ジオキソラン−４−イルメトキシ）−５−エチル−１，３−ジオキサン−２−オン等の６員環カーボネート；
【０１５７】
炭酸テトラメチレン（１，３−ジオキセパン−２−オンとも称する）、５−メチル−１，３−ジオキセパン−２−オン、４−メチル−１，３−ジオキセパン−２−オン、５，５−ジメチル−１，３−ジオキセパン−２−オン、５−フェニル−１，３−ジオキセパン−２−オン、４−フェニル−１，３−ジオキセパン−２−オン、４−［１−（フェニルチオ）シクロヘキシル］−１，３−ジオキセパン−２−オン、５，５′−（エチレンビスチオビストリメチレン）ビス（１，３−ジオキセパン−２−オン）等の７員環カーボネートが挙げられる。
これらの中でも、エチレンカーボネート、プロピレンカーボネート、グリセリンカーボネート等の５員環カーボネートが反応性の点で好ましい。
【０１５８】
本発明の重合性組成物は、本発明の課題が解決できる範囲であれば、各種添加剤を適宜配合できる。例えば、重合硬化収縮率低減、熱膨張率低減、寸法安定性向上、弾性率向上、粘度調整、熱伝導率向上、強度向上、靭性向上、および着色向上等の観点から、有機または無機の充填剤を配合できる。このような充填剤は、ポリマー、セラミックス、金属、金属酸化物、金属塩、および染顔料等の素材が好ましい。また、充填剤の形状は、特に限定されず、例えば、粒子状および繊維状等であってよい。なお、上記ポリマーの素材を配合する場合、シランカップリング剤、柔軟性付与剤、可塑剤、難燃化剤、保存安定剤、酸化防止剤、紫外線吸収剤、チクソトロピー付与剤、分散安定剤、流動性付与剤、および消泡剤等の、独立した充填剤としてではなく、ポリマーブレンドまたはポリマーアロイとして、重合性組成物中に、溶解、半溶解またはミクロ分散させることも可能である。
【０１５９】
本発明の重合性組成物は、これまで説明した各成分を、公知の方法で均一に混合することにより作製できる。重合性組成物は、液状、ペースト状およびフィルム状のいずれかの形態で、様々な用途に適用することができる。本発明の重合性組成物は、コート剤または接着剤の用途が好ましい。
【０１６０】
本発明の重合性組成物は、その使用形態に応じて、粘度を適切に調整することが好ましい。本発明の重合性組成物は、有機溶剤を含まないことが好ましいが、粘度を調整するために、溶剤を使用してよい。溶剤は、例えばメタノール、エタノール、イソプロピルアルコール、アセトン、メチルエチルケトン、メチルイソブチルケトン、酢酸メチル、酢酸エチル、酢酸ブチル、シクロヘキサン、トルエン、キシレン等の炭化水素系化合物が挙げられる。有機溶剤を使用することで、重合性組成物の粘度を容易に調整できる。
【０１６１】
本発明のシートは、基材と、重合性組成物から形成してなる樹脂層とを備えている。
樹脂層は、重合性組成物を基材上に塗工し、次いで活性エネルギー線を照射することで、α，β−エチレン性不飽和結合基の重合反応が進行して形成する。
【０１６２】
樹脂層が光学用途である場合その厚さは、０．１〜６μｍ程度が好ましく、０．１μｍ〜３μｍがより好ましい。厚さを０．１〜６μｍ程度にすることで、十分な密着性、接着力がより向上する。この場合、重合性組成物の粘度は、１〜１，５００ｍＰａ・ｓ程度が好ましく、１０〜１，３００ｍＰａ・ｓ程度がより好ましく、２０〜１，０００ｍＰａ・ｓ程度がさらに好ましい。粘度を１〜１，５００ｍＰａ・ｓにすると樹脂層を形成し易く、光学特性が向上する。なお、光学用途とは、ハードコートフィルム、ならびに偏光フィルム等の光学素子用積層体等の用途である
【０１６３】
また、樹脂層がタッチパネル形成用途である場合、その厚さは、６〜３００μｍ程度が好ましく、２０μｍ〜２５０μｍ程度がより好ましい。厚さを６〜３００μｍ程度にすることで、タッチパネルの間隙を効率的に充填できる上、応力緩和性やクリープ特性が得易い。この場合、規定する塗工厚の確保と膜厚の均一性確保のために重合性組成物の粘度は、１，５００〜１００，０００ｍＰａ・ｓ程度が好ましく、３，０００〜５０，０００ｍＰａ・ｓ程度がより好ましい。
【０１６４】
本発明の重合性組成物は、コート剤、接着剤の用途で使用することが好ましい。本発明のシートは、基材の片面、または両面に樹脂層を備えることができる。樹脂層は、塗工後に活性エネルギー線照射により硬化する。
【０１６５】
重合性組成物の塗工方法は、例えば、マイヤーバー、アプリケーター、刷毛、スプレー、ローラー、グラビアコーター、ダイコーター、マイクログラビアコーター、リップコーター、コンマコーター、カーテンコーター、ナイフコーター、リバースコ−ター、スピンコーター等の公知の塗工方法を使用できる。
【０１６６】
活性エネルギー線は、１５０〜５５０ｎｍ波長域を含む光エネルギーが好ましく、紫外線がより好ましい。光エネルギーの光源は、例えば低圧水銀灯、中圧水銀灯、高圧水銀灯、超高圧水銀灯、ケミカルランプ、ブラックライトランプ、マイクロウェーブ励起水銀灯、ＬＥＤランプ、キセノンランプ、およびメタルハライドランプ等が挙げられる。また、本発明では、レーザー光線および電子線なども活性エネルギー線として使用できる。
【０１６７】
活性エネルギー線の照射強度は、１０〜２０００ｍＷ／ｃｍ2程度が好ましい。前記照射強度で使用すると、短時間で硬化が可能であり、基材が照射熱で劣化し難い。照射強度と照射時間の積として表される積算照射量は、３０〜５，０００ｍＪ／ｃｍ2であることが好ましい。積算照射量が前記範囲内であることで短時間で硬化が可能であり、シートの生産性が向上する。なお、従来の活性エネルギー線重合性組成物は、１，０００ｍJ／ｃｍ2以上の積算照射量を必要とするところ、本発明の重合性組成物は、５００ｍJ／ｃｍ2未満の低い積算照射量であっても硬化が進行する。
【０１６８】
本発明のシートは、複数の基材を重合性組成物から形成した樹脂層でした積層体として使用できる。樹脂層は、活性エネルギー線の照射によって硬化した層であり、そのガラス転移温度（以下、Ｔｇという）は、−８０℃〜１５０℃程度が好ましく、−４０〜１２０℃がより好ましく、０〜１２０℃がさらに好ましい。Ｔｇが−８０℃〜１５０℃程度になると積層体の打ち抜き加工性がより向上する。なお積層体の形態は、板状、またはシート状が好ましい。
【０１６９】
本発明の重合性組成物は、活性エネルギー線重合性コート剤（以下、コート剤という）として使用できる。コート剤は、重合性組成物が基材の片面ないし両面を覆いコート層を形成する。このような実施形態において、基材は、木材、金属板、プラスチック板、フィルム状基材、ガラス板、紙加工品等であってよく、これらを特に制限なく使用することができる。
【０１７０】
また、本発明の重合性組成物は活性エネルギー線重合性接着剤（以下、接着剤という）として使用できる。
本発明のシートに接着剤を適用する場合、基材は、活性エネルギー線の照射によって重合反応を進行させるために、活性エネルギー線を透過し易い材料を使用する必要がある。
基材として、透明フィルム、または透明ガラス板を使用することが好ましい。しかし、複数使用する基材のうち、一方の基材に透明フィルムまたは透明ガラス板を使用すれば、他方の基材は活性エネルギー線が透過し難い基材、例えば、木材、金属板、プラスチック板、紙加工品等の材料からなる基材を使用することもできる。
また、透明フィルムは、単層または、複数の基材を積層した多層構造であってもよい。
【０１７１】
本発明の積層体について基材に透明フィルムを使用した場合の例を説明する。
【０１７２】
本発明の積層体が含む樹脂層がコート層である場合、積層体は、例えば透明フィルム／コート層、またはコート層／透明フィルム／コート層の構成が好ましい。このような積層体は、透明フィルムの少なくとも一方の面に重合性組成物を塗工し、該重合性組成物を重合硬化させて、コート層を形成することで得る。
【０１７３】
また、本発明の積層体が含む樹脂層が接着層である場合、積層体は、例えば透明フィルム／接着層／透明フィルム、または透明フィルム／接着層／透明フィルム／接着層／透明フィルムが好ましい。また、積層体は、透明フィルム／接着層／透明フィルム／接着層／透明フィルム／接着層／透明フィルムも好ましい。なお、樹脂層への活性エネルギー線照射は、積層後に照射することが好ましい。
【０１７４】
基材に透明フィルムを使用した場合、上記積層体は、光学用途で好適に使用することができる。良好な光学特性を得る観点から、上記積層体において使用する透明フィルムは、例えば、透明性、機械的強度、熱安定性、水分遮断性、および等方性等の光学特性に優れる熱可塑性樹脂から構成される各種透明フィルムであることが好ましい。このような透明フィルムは、プラスチックフィルムまたはプラスチックシートともいい、例えば、ポリビニルアルコールフィルム、ポリトリアセチルセルロースフィルム、ポリプロピレン、ポリエチレン、ポリシクロオレフィン、およびエチレン−酢酸ビニル共重合体などのポリオレフィン系フィルム、ポリエチレンテレフタレートおよびポリブチレンテレフタレートなどのポリエステル系フィルム、ポリカーボネート系フィルム、ポリノルボルネン系フィルム、ポリアリレート系フィルム、ポリアクリル系フィルム、ポリフェニレンサルファイド系フィルム、ポリスチレン系フィルム、ポリビニル系フィルム、ポリアミド系フィルム、ポリイミド系フィルム、並びにポリオキシラン系フィルム等が挙げられる。
【０１７５】
本発明の積層体において、複数の透明フィルムを積層して多層フィルムを構成する場合、使用する透明フィルムは、同一組成であっても、異なっていてもよい。例えば、ポリシクロオレフィン系フィルムに接着層を介してポリアクリル系フィルムを積層してもよい。
【０１７６】
透明フィルムの厚さは、適宜決定することができるが、一般には、強度または取扱性等の作業性、および薄層性などの観点から、１〜５００μｍ程度が好ましく、１〜３００μｍがより好ましく、５〜２００μｍがさらに好ましい。光学用途においては、透明フィルムの厚さは、５〜１５０μｍの範囲が特に好適である。
【０１７７】
本発明の光学素子用積層体は、基材の透明フィルムとして、主に光学用途にて用いられる光学フィルムを使用することが好ましい。ここで、光学フィルムとは、透明フィルム自体に特殊な処理を施したものであり、光透過光拡散、集光、屈折、散乱等のうち少なくとも１種以上の光学的機能を有するフィルムである。光学フィルムは、積層体であってもよい。本発明の光学素子用積層体は、光学フィルムの少なくとも一方の面に、重合性組成物からなる樹脂層を形成することによって、光学素子用積層体を構成することができる。
【０１７８】
光学素子用積層体は、例えばハードコートフィルム、帯電防止コートフィルム、防眩コートフィルム、偏光フィルム、位相差フィルム、楕円偏光フィルム、反射防止フィルム、光拡散フィルム、輝度向上フィルム、プリズムフィルム（プリズムシートともいう）、加飾フィルム（タッチパネル用充填シートを意味する）、および導光フィルム（導光板ともいう）等が挙げられる。また、本発明の重合性組成物を接着剤として使用して、光学素子用積層体を、液晶表示装置、ＰＤＰモジュール、タッチパネルモジュール、または有機ＥＬモジュール等のガラス板に貼着させてもよい。また、本発明の重合性組成物を接着剤として使用して、光学素子用積層体を、他の光学フィルムに貼着させてもよい。
【０１７９】
光学素子用積層体の一例として偏光フィルムを具体的に説明する。
偏光フィルムは、偏光板とも呼ばれ、偏光子を２枚のフィルム状基材で挟んだ多層構造を有する光学フィルムである。偏光フィルムにおいて、偏光子の両面に透明フィルムを設ける場合、その表裏で同じポリマー材料からなる透明フィルムを用いても、または異なるポリマー材料等からなる透明フィルムを用いてもよい。偏光フィルムは、例えば、ポリビニルアルコール系偏光子の両面を、２枚のポリアセチルセルロース系フィルムであるポリトリアセチルセルロース系保護フィルム（以下、「ＴＡＣフィルム」という）で挟んだ構造を有する。他の例として、偏光フィルムは、ポリビニルアルコール系偏光子の片面または両面を、ポリノルボルネン系フィルムであるポリシクロオレフィ系フィルム、ポリアクリル系フィルム、ポリカーボネート系フィルム、およびポリエステル系フィルム等のフィルムで挟んだ構造を有する。
【０１８０】
特に限定するものではないが、例えば、上記偏光板（偏光フィルム）は、以下のようにして製造することができる。
（I）第１の透明フィルム（第１の保護フィルム）の一方の主面に、接着剤として本発明の重合性組成物を塗工し、第１の重合性接着層を形成する。また、第２の透明フィルム（第２の保護フィルム）の一方の主面に、接着剤として本発明の重合性組成物を塗工し、第２の重合性接着層を形成する。次いで、ポリビニルアルコール系偏光子の両主面に、上記第１の重合性接着層と第２の重合性接着層とを、同時に／または順番に、重ね合わせる。次いで、得られた積層体に活性エネルギー線を照射し、第１および第２の接着層を重合硬化させる。
【０１８１】
（II）ポリビニルアルコール系偏光子の一方の主面に、接着剤として本発明の重合性組成物を塗工し、第１の重合性接着層を形成し、この第１の重合性接着層の表面を第１の透明フィルム（第１の保護フィルム）で覆う。次いで、ポリビニルアルコール系偏光子の他方の主面に、接着剤として本発明の重合性組成物を塗工し、第２の重合性接着層を形成し、この第２の重合性接着層の表面を第２の保護フィルムで覆う。次いで、得られた積層体に活性エネルギー線を照射し、第１および第２の重合性接着層を重合硬化させる。
【０１８２】
（III）第１の透明フィルム（第１の保護フィルム）の一方の主面にポリビニルアルコール系偏光子を重ねた端部、および上記ポリビニルアルコール系偏光子の他面に第２の保護フィルムを重ねた端部のそれぞれに、接着剤として本発明の重合性組成物をたらし、その積層体を、ロールの間を通過させることによって、各層間に接着剤を広げる。次に、積層体に活性エネルギー線を照射し、活性エネルギー線重合性接着剤を重合硬化させる。
【０１８３】
以上、光学素子用積層体の一実施形態として、偏光フィルムを一例に挙げて説明した。しかし、上記積層体では、各種基材に対するコート剤または接着剤として本発明の重合性組成物を使用することを特徴としている。そのため、偏光フィルムに限定されず、その他の各種基材を使用する他の実施形態においても、光学用途で好適に使用できる積層体を構成できることは容易に理解されるべきである。
【実施例】
【０１８４】
以下、本発明について、具体的な実施例に沿って説明する。しかし、本発明は、以下の実施例によって限定されるものではない。また、下記の、「部」は「重量部」であり、「％」は、「重量％」である。
【０１８５】
「重量平均分子量」は、東ソー株式会社製ゲルパーミエイションクロマトグラフィー「ＨＬＣ−８２２０ＧＰＣ」を使用した測定した数値であり、分離カラム：東ソー株式会社製「ＴＳＫ−ＧＥＬ ＳＵＰＥＲ Ｈ５０００」、「ＴＳＫ−ＧＥＬ ＳＵＰＥＲ  Ｈ４０００」、「ＴＳＫ−ＧＥＬ ＳＵＰＥＲ  Ｈ３０００」、および「ＴＳＫ−ＧＥＬ ＳＵＰＥＲ  Ｈ２０００」を４本直列に繋ぎ、移動相に温度４０℃のテトラヒドロフランを用いて、０．６ｍｌ／分の流速で測定したポリスチレン換算重量平均分子量である。
【０１８６】
＜活性エネルギー線重合性組成物の調整＞
［配合例１〜４４］
酸素濃度１０％以下に置換された遮光された３００ｍｌのマヨネーズ瓶に、表１および表１−２に示す比率（重量部）で仕込み、ディスパーにて十分に攪拌を行い、十分に脱泡を行った後、配合例に示す活性エネルギー線重合性組成物をそれぞれ得た。なお、活性エネルギー線反応性化組成物に対する水分量はカールフィッシャー滴定法によりＪＩＳ  Ｋ  ０１１３−２００５に従い測定し、表１の値になるように精製水を適宜添加することで調整した。なお、表１および表１−２における空欄は０重量部を表す。
【０１８７】
【表１】
2016006171.tif 000002
【０１８８】
【表１−２】
2016006171.tif 000003
【０１８９】
表１および表１−２に示した配合例の活性エネルギー線重合性組成物について、溶液外観、粘度を以下の方法に従って求め、結果を表２に示した。
【０１９０】
【表２】
2016006171.tif 000004
【０１９１】
表中の略称は以下の通りである。
４ＨＢＡ：アクリル酸４−ヒドロキシブチル
２ＨＥＡ：アクリル酸２−ヒドロキシエチル
２ＨＰＡ：アクリル酸２−ヒドロキシプロピル
ＣＨＤＭＭＡ：アクリル酸１，４−シクロヘキサンジメタノール
ＩＢＸＡ：アクリル酸イソボルニル
ＤＣＰＡ：アクリル酸ジシクロペンタニル
Ｍ−３１５：トリアクリル酸イソシアヌル酸エチレンオキサイド変性物  （東亞合成株式会社製）
ＡＣＭＯ：４−アクリロイルモルホリン
ＧＭＡ：アクリル酸グルシジル
Ｅｂｅｃｒｙl８１０：ダイセルサイテック社製  ポリエステル系オリゴマー（ポリエステルアクリレート）
ＵＶ３０００Ｂ：日本合成化学工業社製  ポリウレタン系オリゴマー（ウレタンアクリレート）
Ｅｂｅｃｒｙl６００：ダイセルサイテック社製ポリエポキシ系オリゴマー（エポキシアクリレート）
ｎＢＡ：アクリル酸ブチル
ＮＰＧＤＡ：ジアクリル酸ネオペンチルグリコール
ＤＥＡＡ：ジエチルアクリルアミド
ＴＰＯ：２，４，６−トリメチルベンゾイル-ジフェニル-フォスフィンオキサイト゛（BASF社製，ＤＡＲＯＣＵＲ  ＴＰＯ）
ＣＰＩ１１０Ｐ：トリアリールスルホニウム塩タイプの光酸発生剤（サンアプロ社製）
２０２１Ｐ：３，４−エポキシシクロヘキシルメチル  ３，４−エポキシシクロヘキサンカルボキシレート  （ダイセル社製  セロキサイド２０２１Ｐ）
ＯＸＴ−１０１：３−エチル−３−ヒドロキシメチルオキセタン（東亞合成社製  アロンオキセタンＯＸＴ−１０１）
ＤＥＴＸ−Ｓ：日本化薬社製 チオキサントン系増感剤
ＡＡ：アクリル酸
Ｍ５３００：アクリル酸ダイマー（東亞合成株式会社製）
ＤＭＡ：アクリル酸ジメチルアミノエチル
ＶＩＭ：１−ビニルイミダゾール
ＴＨＦＡ：アクリル酸テトラヒドロフルフリル
ＯＸＥ−１０：アクリル酸(３−エチルオキセタン−３−イル)メチル
【０１９２】
《外観》
得られた重合性組成物の外観を観察し、目視にて評価した。
【０１９３】
《粘度》
得られた重合性組成物を２３℃の雰囲気下でＥ型粘度計（東機産業社製  ＴＶ−２２）にて、約１．２ｍｌを測定用試料とし、回転速度０．５〜１００ｒｐｍ、１分間回転の条件で測定し、溶液粘度（ｍＰａ・ｓ）とした。
【０１９４】
＜積層体（Ａ）の製造例＞
［実施例１〜４０、８７〜９２］［比較例１〜７］
透明フィルム（１）、（２）として、表３に示すフィルムを使用し、以下の方法で積層体を作成した。
透明フィルム（１）、（２）の表面に３００Ｗ・ｍｉｎ／ｍ2 の放電量でコロナ処理を行い、表面処理後１時間以内に、表１に示す活性エネルギー線重合性接着剤をワイヤーバーコーターを用いて膜厚４μｍとなるように塗工し、活性エネルギー線重合性接着層を形成し、前記活性エネルギー線重合性接着層との間にポリビニルアルコール系偏光子を挟み、透明フィルム（１）／接着層／ＰＶＡ系偏光子／接着層／透明フィルム（２）からなる積層体を得た。透明フィルム（１）がブリキ板に接するように、この積層体の四方をセロハンテープで固定し、ブリキ板に固定した。
【０１９５】
活性エネルギー線照射装置（東芝社製  高圧水銀灯）で最大照度３００ｍＷ／ｃｍ2、積算光量１００ｍＪ／ｃｍ2の紫外線を透明フィルム（２）側から照射して、積層体（偏光板）を作成した。
【０１９６】
得られた積層体（偏光板）自体について、剥離強度、ゲル分率、打ち抜き加工性、収縮率、耐熱性および耐湿熱性を以下の方法に従って求め、結果を表３に示した。
【０１９７】
【表３】
2016006171.tif 000005
【０１９８】
《剥離強度》
接着力は、ＪＩＳ  Ｋ６  ８５４−４  接着剤−剥離接着強さ試験方法−第４部：浮動ローラー法に準拠して測定した。
即ち、得られた偏光板を、２５ｍｍ×１５０ｍｍのサイズにカッターを用いて裁断して測定用サンプルとした。サンプルを両面粘着テープ（トーヨーケム社製ＤＦ８７１２Ｓ）を使用して、ラミネータを用いて金属板上に貼り付けて、偏光板と金属板との測定用の積層体を得た。測定用の積層体の偏光板には、保護フィルムと偏光子の間に予め剥離のキッカケを設けておき、この測定用の積層体を２３℃、相対湿度５０％の条件下で、３００ｍｍ／分の速度で引き剥がし、剥離力とした。この際、ポリビニルアルコール系偏光子と保護フィルム（１）、およびポリビニルアルコール系偏光子と保護フィルム（２）との双方の剥離力を測定した。この剥離力を接着力として４段階で評価した。「△」評価以上の場合、実際の使用時に特に問題ない。
（評価基準）
◎：剥離不可、あるいは偏光板破壊
○：剥離力が２．０（Ｎ／２５ｍｍ）以上〜５．０（Ｎ／２５ｍｍ）未満。
△：剥離力が１．０（Ｎ／２５ｍｍ）以上〜２．０（Ｎ／２５ｍｍ）未満。
×：剥離力が１．０（Ｎ／２５ｍｍ）未満。
【０１９９】
《ゲル分率》
コロナ処理を施していない日本ゼオン社製のポリノルボルネン系フィルム（商品名「ゼオノア  ＺＦ−１４：１００μｍ」に、活性エネルギー線重合性接着剤を、ワイヤーバーコーターを用いて膜厚２０〜２５μｍとなるように塗工し、活性エネルギー線重合性接着層を形成した。さらに活性エネルギー線重合性接着層の上にコロナ処理を施していないゼオノア  ＺＦ−１４を重ね、３層からなる積層体を得た後、活性エネルギー線照射装置（東芝社製  高圧水銀灯）で最大照度３００ｍＷ／ｃｍ2、積算光量１００ｍＪ／ｃｍ2の活性エネルギー線を照射し活性エネルギー線重合性接着層を重合硬化させた。３層からなる積層体のゼオノア  ＺＦ−１４を剥離し接着剤層を得た。
接着剤層の重量を測定した後（重量１）を金属メッシュと金属メッシュの間に挟み接着剤層同士が重ならないようにし、メチルエチルケトン（ＭＥＫ）中で３時間還流した。さらに８０℃−３０分乾燥し、接着剤層の重量を測定した（重量２）。下記式よりゲル分率を求め、３段階評価した。「△」評価以上の場合、実際の使用時に特に問題ない。
ゲル分率（％）＝｛１−（重量１−重量２）／重量１）｝×１００
（評価基準）
○：ゲル分率が９０％以上
△：ゲル分率が８０％以上〜９０％未満
×：ゲル分率が８０％未満
【０２００】
《打ち抜き加工性》
ダンベル社製の１００ｍｍ×１００ｍｍの刃を用い、作製した偏光板を保護フィルム（１）側から打ち抜いた。
打ち抜いた偏光板の、周辺の剥離距離を定規で測定し、以下の４段階で評価した。「△」評価以上の場合、実際の使用時に特に問題ない。
（評価基準）
◎：０ｍｍ
○：１ｍｍ以下
△：１〜３ｍｍ
×：３ｍｍ以上
【０２０１】
《収縮率》
上記偏光板小片を８０℃−ｄｒｙと６０℃−９０ＲＨ％の恒温恒湿機中に放置し、６０時間後の延伸方向の縮み量を測定し、元の長さ（１００ｍｍ）に対する縮み量の割合を収縮率とし求め、以下の３段階で評価をした。
なお、「ｄｒｙ」とは、湿度調整機能付のオーブンで、温度のみコントロールし、湿度のコントロールを行わなかった場合の試験条件である。「△」評価以上の場合、実際の使用時に特に問題ない。
（評価基準）
○：収縮率が０．２％以下
△：収縮率が０．２％より大きくて０．４％以下
×：収縮率が０．４％を超える。
【０２０２】
《耐熱性》
得られた偏光板を、５０ｍｍ×４０ｍｍの大きさに裁断し、８０℃−ｄｒｙ、および１００℃ｄｒｙの条件下で、それぞれ１０００時間暴露した。暴露後偏光板の端部の剥がれの有無を目視にて、以下の３段階で評価をした。「△」評価以上の場合、実際の使用時に特に問題ない。
（評価基準）
◎：１００℃−ｄｒｙの条件下でも剥がれが全く無し。
○：８０℃−ｄｒｙ条件下で剥がれが全く無し。
△：８０℃−ｄｒｙ条件下で１ｍｍ未満の剥がれあり。
×：８０℃−ｄｒｙ条件下で１ｍｍ以上の剥がれあり。
【０２０３】
《耐湿熱性》
得られた偏光板を、５０ｍｍ×４０ｍｍの大きさに裁断し、６０℃−９０％ＲＨの条件下、および８５℃−８５％ＲＨの条件下で１０００時間暴露した。暴露後偏光板の端部の剥がれの有無を目視にて、以下の３段階で評価をした。「△」評価以上の場合、実際の使用時に特に問題ない。
（評価基準）
◎：８５℃−８５％ＲＨの条件下でも剥がれが全く無し。
○：６０℃−９０％ＲＨの条件下で剥がれが全く無し。
△：６０℃−９０％ＲＨの条件下で１ｍｍ未満の剥がれあり。
×：６０℃−９０％ＲＨの条件下で１ｍｍ以上の剥がれあり。
【０２０４】
＜積層体Ｂの製造例＞
［実施例４１〜８６、９３〜９８］［比較例８〜１４］
表１に示した重合性組成物を活性エネルギー線重合性コート剤として使用し、光学フィルムとして、表４に示すフィルムを使用し、以下の方法で積層体を作成した。光学フィルム表面を３００Ｗ・ｍｉｎ／ｍ2の放電量でコロナ処理を行い、表面処理後１時間以内に、配合例に示す重合性組成物を活性エネルギー線重合性コート剤として、ワイヤーバーコーターを用いて膜厚４μｍとなるように塗工し、コート剤層を形成した。光学フィルムがブリキ板に接するように、この積層体の四方をセロハンテープで、ブリキ板に固定した。
ＵＶ照射装置（東芝社製  高圧水銀灯）内を乾燥窒素で置換後、波長３６５ｎｍの最大照度３００ｍＷ／ｃｍ2、積算光量１００ｍＪ／ｃｍ2の紫外線をコート剤層側から照射して、コート剤層を有する積層体を作製した。
【０２０５】
得られた積層体について、密着力、耐熱性を以下の方法に従って求め、結果を同様に表４に示した。
【０２０６】
《密着力》
ＪＩＳ  Ｋ５４００に従い、碁盤目剥離試験を実施した。１００マス中の剥離したマス数を４段階評価した。「△」評価以上の場合、実際の使用時に特に問題ない。
（評価基準）
◎：０マス
○：１〜１０マス
△：１１〜３０マス
×：３１マス以上
【０２０７】
《耐熱性》
得られた積層体を、５０ｍｍ×４０ｍｍの大きさに裁断し、８０℃−ｄｒｙの条件下で１０００時間暴露した。暴露後積層体の端部の剥がれの有無を目視にて、以下の３段階で評価をした。「△」評価以上の場合、実際の使用時に特に問題ない。
（評価基準）
○：剥がれが全く無し
△：１ｍｍ未満の剥がれあり
×：１ｍｍ以上の剥がれあり
【０２０８】
【表４】
2016006171.tif 000006
【０２０９】
本発明において、光学フィルムの代表例として、例示化合物は以下の表３および表４に具体的に示すが、これらに限られるものではない。
尚、例示フィルムの表記として、
ＴＡＣ８０：富士フィルム社製  ポリトリアセチルセルロース系フィルム（紫外線吸収剤含有、厚さ８０μｍ）、
ＴＡＣ５０：富士フィルムビジネスサプライ社製  ポリトリアセチルセルロース系フィルム（紫外線吸収剤を含有していない、膜厚５０μｍ）、
ＺＦ−１４：日本ゼオン社製  ポリノルボルネン系フィルム（紫外線吸収剤を含有していない、厚さ１００μｍ）、
ＨＢＤ−００２：三菱レーヨン社製ポリアクリル系フィルム（紫外線吸収剤を含有していない、厚さ５０μｍ）、
Ｒ−１４０：カネカ社製  ポリカーボネート系フィルム（紫外線吸収剤を含有しない、厚さ４３μｍ）、
エンプレットＳ：ユニチカ社製  ポリエステル系フィルム（紫外線吸収剤を含有する、厚さ５０μｍ）、
ＴＵＸ−ＨＺ：東セロ社製  ポリエチレン系フィルム（紫外線吸収剤を含有する、厚さ５０μｍ）
を示す。
【０２１０】
本発明の重合性組成物を接着剤として用いた場合は、表３に示すように、実施例７〜１０、１４〜２９、３２〜４０、８７〜９２では、特に問題ない。また、実施例１〜６、１１〜１３、３０、３１では、剥離強度、打ち抜き加工性、収縮率、耐熱性等は最高水準ではないが十分実用域にある。これに対して比較例１〜７では、接着力が低く、特に打ち抜き加工性や収縮率に難があり、密着性、耐熱性、耐湿熱性等が劣る。
また、本発明の重合性組成物をコート剤として用いた場合は、表３と同様の傾向であり、表４に示す様に実施例４７〜５０、５４〜６９、７２〜８６、９３〜９８では、密着性、および耐熱性とも優れ、特に問題無い。また、実施例４１〜４６、５１〜５３、７０、７１は、密着性、および耐熱性が最高水準ではないが十分実用域にある。これに対して比較例８〜１４では、特に耐熱性、あるいは密着性に劣る。